(57)【要約】【課題】  所望位置に所望状態で液滴を配置できる膜パターンの形成方法を提供する。【解決手段】  本発明の膜パターンの形成方法は、基板上に膜パターンに応じたバンクを形成する工程Ｓ１と、バンク間の溝に、機能液に対して受容性を有する受容膜を設ける工程Ｓ５と、受容膜上に機能液を配置する工程Ｓ６とを有することを特徴とする。【選択図】      図３
2005302766.tif 000002
【特許請求の範囲】
【請求項１】
機能液を基板上に配置することにより膜パターンを形成する方法であって、
前記基板上に所定のパターンを有するバンクを形成する工程と、
前記バンク間の溝に、多孔体からなる受容膜を設ける工程と、
前記受容膜上に前記機能液を配置する工程とを有することを特徴とする膜パターンの形成方法。
【請求項２】
前記受容膜を設ける工程は、前記溝に第２機能液を配置する工程と、前記溝に配置された前記第２機能液に対して所定の処理を行い、前記第２機能液を前記受容膜に変換する工程とを含むことを特徴とする請求項１記載の膜パターンの形成方法。
【請求項３】
前記所定の処理は、前記溝に配置された前記第２機能液に対する熱処理を含み、該熱処理によって多孔体からなる受容膜を形成することを特徴とする請求項２記載の膜パターンの形成方法。
【請求項４】
前記第２機能液を配置する工程に液体吐出法を用いることを特徴とする請求項２又は３記載の膜パターンの形成方法。
【請求項５】
前記基板上に、前記バンクによって第１の幅を有する第１の溝を形成するとともに、前記第１の溝に接続し、第２の幅を有する第２の溝を形成し、
前記第１の溝に前記第２機能液を配置し、前記第１の溝に配置された前記第２機能液の自己流動によって該第２機能液を前記第２の溝に配置することを特徴とする請求項２〜４のいずれか一項記載の膜パターンの形成方法。
【請求項６】
前記第２の幅は前記第１の幅以下であることを特徴とする請求項５記載の膜パターンの形成方法。
【請求項７】
前記基板上に、前記バンクによって第１の方向に延びる第１の溝を形成するとともに、前記第１の溝に接続し、第２の方向に延びる第２の溝を形成し、
前記第１の溝に前記第２機能液を配置し、前記第２機能液の自己流動によって該第２機能液を前記第２の溝に配置することを特徴とする請求項２〜６のいずれか一項記載の膜パターンの形成方法。
【請求項８】
前記第１の溝に前記機能液を配置し、前記第１の溝に配置された前記機能液の自己流動によって該機能液を前記第２の溝に配置することを特徴とする請求項５〜７のいずれか一項記載の膜パターンの形成方法。
【請求項９】
前記機能液には導電性微粒子が含まれることを特徴とする請求項１〜８のいずれか一項記載の膜パターンの形成方法。
【請求項１０】
前記機能液には熱処理又は光処理により導電性を発現する材料が含まれることを特徴とする請求項１〜９のいずれか一項記載の膜パターンの形成方法。
【請求項１１】
前記機能液及び前記第２機能液は略同じ液であることを特徴とする請求項２〜１０のいずれか一項記載の膜パターンの形成方法。
【請求項１２】
前記機能液及び前記第２機能液は互いに異なる液であることを特徴とする請求項２〜１０のいずれか一項記載の膜パターンの形成方法。
【請求項１３】
前記機能液を配置する工程に液滴吐出法を用いることを特徴とする請求項１〜１２のいずれか一項記載の膜パターンの形成方法。
【請求項１４】
第１機能液を基板上に配置することにより膜パターンを形成する方法であって、
前記基板上に所定のパターンを有するバンクを形成する工程と、
前記バンクによって形成される第１の溝に第２機能液を配置するとともに、前記第１の溝に接続する第２の溝に前記第１の溝に配置された前記第２機能液の自己流動によって該第２機能液を配置する工程と、
前記第１及び第２の溝に配置された第２機能液に対して所定の処理を行い、前記第２機能液を膜に変換する工程と、
前記膜上に前記第１機能液を配置する工程とを有することを特徴とする膜パターンの形成方法。
【請求項１５】
前記所定の処理は、前記第１及び第２の溝に配置された第２機能液を前記第１機能液に対して受容性を有する受容膜に変換する処理を含むことを特徴とする請求項１４記載の膜パターンの形成方法。
【請求項１６】
前記第１の溝のうち該第１の溝と前記第２の溝とが接続する接続部以外の位置に堤防部を設け、前記接続部と前記堤防部との間に前記第２機能液を配置することを特徴とする請求項１４又は１５記載の膜パターンの形成方法。
【請求項１７】
前記第１の溝と前記第２の溝とは異なる幅であることを特徴とする請求項１４〜１６のいずれか一項記載の膜パターンの形成方法。
【請求項１８】
前記第２の溝の幅は前記第１の溝の幅以下であることを特徴とする請求項１７記載の膜パターンの形成方法。
【請求項１９】
前記第１の溝と前記第２の溝とは互いに異なる方向に延びるように形成されていることを特徴とする請求項１４〜１８のいずれか一項記載の膜パターンの形成方法。
【請求項２０】
機能液を基板上に配置することにより膜パターンを形成する方法であって、
前記基板上に所定のパターンを有するバンクを形成する工程と、
前記バンクによって形成される第１の溝及び前記第１の溝に接続し該第１の溝よりも狭い幅を有する第２の溝のうち少なくとも第２の溝に、前記機能液に対して受容性を有する受容膜を設ける工程と、
前記第２の溝の上方より前記機能液を供給し、前記受容膜を設けられた前記第２の溝に前記機能液を配置する工程とを有することを特徴とする膜パターンの形成方法。
【請求項２１】
基板上に膜パターンを形成する工程を有するデバイスの製造方法において、
請求項１〜請求項２０のいずれか一項記載の膜パターンの形成方法により、前記基板上に膜パターンを形成することを特徴とするデバイスの製造方法。
【請求項２２】
請求項２１記載のデバイスの製造方法を用いて製造されたデバイスを備えることを特徴とする電気光学装置。
【請求項２３】
請求項２２記載の電気光学装置を備えることを特徴とする電子機器。
【請求項２４】
アクティブマトリクス基板の製造方法において、
基板上にゲート配線を形成する第１の工程と、
前記ゲート配線上にゲート絶縁膜を形成する第２の工程と、
前記ゲート絶縁膜を介して半導体層を積層する第３の工程と、
前記ゲート絶縁層の上にソース電極及びドレイン電極を形成する第４の工程と、
前記ソース電極及び前記ドレイン電極上に絶縁材料を配置する第５の工程と、
前記ドレイン電極と電気的に接続する画素電極を形成する第６の工程と、を有し、
前記第１の工程及び前記第４の工程及び前記第６の工程の少なくとも一つの工程は、
前記基板上に所定のパターンを有するバンクを形成する工程と、
前記バンク間の溝に、多孔体からなる受容膜を設ける工程と、
前記受容膜上に前記機能液を配置する工程とを有することを特徴とするアクティブマトリクス基板の製造方法。
【請求項２５】
アクティブマトリクス基板の製造方法において、
基板上にゲート配線を形成する第１の工程と、
前記ゲート配線上にゲート絶縁膜を形成する第２の工程と、
前記ゲート絶縁膜を介して半導体層を積層する第３の工程と、
前記ゲート絶縁層の上にソース電極及びドレイン電極を形成する第４の工程と、
前記ソース電極及び前記ドレイン電極上に絶縁材料を配置する第５の工程と、
前記ドレイン電極と電気的に接続する画素電極を形成する第６の工程と、を有し、
前記第１の工程及び前記第４の工程及び前記第６の工程の少なくとも一つの工程は、
前記基板上に所定のパターンを有するバンクを形成する工程と、
前記バンクによって形成される第１の溝に第２機能液を配置するとともに、前記第１の溝に接続する第２の溝に前記第１の溝に配置された前記第２機能液の自己流動によって該第２機能液を配置する工程と、
前記第１及び第２の溝に配置された第２機能液に対して所定の処理を行い、前記第２機能液を膜に変換する工程と、
前記膜上に前記第１機能液を配置する工程とを有することを特徴とするアクティブマトリクス基板の製造方法。
【請求項２６】
アクティブマトリクス基板の製造方法において、
基板上にゲート配線を形成する第１の工程と、
前記ゲート配線上にゲート絶縁膜を形成する第２の工程と、
前記ゲート絶縁膜を介して半導体層を積層する第３の工程と、
前記ゲート絶縁層の上にソース電極及びドレイン電極を形成する第４の工程と、
前記ソース電極及び前記ドレイン電極上に絶縁材料を配置する第５の工程と、
前記ドレイン電極と電気的に接続する画素電極を形成する第６の工程と、を有し、
前記第１の工程及び前記第４の工程及び前記第６の工程の少なくとも一つの工程は、
前記基板上に所定のパターンを有するバンクを形成する工程と、
前記バンクによって形成される第１の溝及び前記第１の溝に接続し該第１の溝よりも狭い幅を有する第２の溝のうち少なくとも第２の溝に、前記機能液に対して受容性を有する受容膜を設ける工程と、
前記第２の溝の上方より前記機能液を供給し、前記受容膜を設けられた前記第２の溝に前記機能液を配置する工程とを有することを特徴とするアクティブマトリクス基板の製造方法。
【発明の詳細な説明】
【技術分野】
【０００１】
本発明は、膜パターンの形成方法及びデバイスの製造方法、電気光学装置及び電子機器、アクティブマトリクス基板の製造方法に関するものである。
【背景技術】
【０００２】
電子回路や集積回路等の配線を有するデバイスの製造には例えばフォトリソグラフィ法が用いられている。このフォトリソグラフィ法は、予め導電膜を塗布した基板上にレジストと呼ばれる感光性材料を塗布し、回路パターンを照射して現像し、レジストパターンに応じて導電膜をエッチングすることで薄膜の配線パターンを形成するものである。このフォトリソグラフィ法は真空装置などの大掛かりな設備や複雑な工程を必要とし、また材料使用効率も数％程度でそのほとんどを廃棄せざるを得ず、製造コストが高い。
【０００３】
これに対して、液滴吐出ヘッドから機能液を液滴状に吐出する液滴吐出法、所謂インクジェット法を用いて基板上に配線パターンを形成する方法が提案されている（例えば、特許文献１参照）。この方法では、金属微粒子等の導電性微粒子を分散した機能液を基板に直接パターン塗布し、その後熱処理やレーザ照射を行って導電性の膜パターンに変換する。この方法によれば、フォトリソグラフィが不要となり、プロセスが大幅に簡単なものになるとともに、原材料の使用量も少なくてすむというメリットがある。
【特許文献１】米国特許第５１３２２４８号明細書
【発明の開示】
【発明が解決しようとする課題】
【０００４】
ところで、液滴吐出法に基づいてデバイスを構成する膜パターンを形成する際、良好なデバイス特性を得るために、吐出ヘッドより吐出した液滴を所望位置に所望状態で配置することが重要である。
【０００５】
本発明はこのような事情に鑑みてなされたものであって、液滴吐出法により基板上に膜パターンを形成する際、所望位置に所望状態で液滴を配置できる膜パターンの形成方法及びデバイスの製造方法、電気光学装置及び電子機器、アクティブマトリクス基板の製造方法を提供することを目的とする。
【課題を解決するための手段】
【０００６】
上記の目的を達成するために本発明は、以下の構成を採用している。
本発明の膜パターンの形成方法は、機能液を基板上に配置することにより膜パターンを形成する方法であって、前記基板上に所定のパターンを有するバンクを形成する工程と、前記バンク間の溝に、多孔体からなる受容膜を設ける工程と、前記受容膜上に前記機能液を配置する工程とを有することを特徴とする。
【０００７】
本発明によれば、バンク間の溝に多孔体からなる受容膜を設けることで、受容膜上に配置された機能液は受容膜に吸収され、良好に保持される。したがって、機能液をバンク間の溝に良好に配置でき、所望形状を有する膜パターンを形成できる。また、機能液を溝内に配置するときにその機能液の一部がバンク上面にかかった場合でも、受容膜が機能液を吸収することでバンク上面にかかった機能液を溝内に引き込むことができる。したがって、バンク上面に機能液の残渣を存在させる不都合を防止でき、残渣に起因するデバイス特性の劣化を防止できる。
【０００８】
本発明の膜パターンの形成方法において、前記受容膜を設ける工程は、前記溝に第２機能液を配置する工程と、前記溝に配置された前記第２機能液に対して所定の処理を行い、前記第２機能液を前記受容膜に変換する工程とを含むことを特徴とする。
本発明によれば、第２機能液を溝に配置して所定の処理を行うことで、溝内に受容膜を円滑に形成することができる。
【０００９】
本発明の膜パターンの形成方法において、前記所定の処理は、前記溝に配置された前記第２機能液に対する熱処理を含み、該熱処理によって多孔体からなる受容膜を形成することを特徴とする。
本発明によれば、所定条件のもとで第２機能液に対して熱処理を施すことで、受容膜を良好に形成することができる。
【００１０】
本発明の膜パターンの形成方法において、前記第２機能液を配置する工程に液体吐出法を用いることを特徴とする。
本発明によれば、簡単なプロセスで且つ材料の使用量を抑えて第２機能液を配置することができる。
【００１１】
本発明の膜パターンの形成方法において、前記基板上に、前記バンクによって第１の幅を有する第１の溝を形成するとともに、前記第１の溝に接続し、第２の幅を有する第２の溝を形成し、前記第１の溝に前記第２機能液を配置し、前記第１の溝に配置された前記第２機能液の自己流動によって該第２機能液を前記第２の溝に配置することを特徴とする。
本発明によれば、第１の溝に第２機能液を配置することで、その第１の溝に配置された第２機能液の自己流動（毛管現象）によって第２機能液を第２の溝に配置することができる。したがって、第２の溝にバンク上より第２機能液を配置し難い状況であっても、第２機能液を第２の溝に円滑に配置することができる。また、バンク上より第２機能液を配置しなくても第２の溝に第２機能液を配置できるので、バンク上面に第２機能液の残渣を存在させる不都合を防止することができる。
【００１２】
本発明の膜パターンの形成方法において、前記第２の幅は前記第１の幅以下であることを特徴とする。
本発明によれば、狭い幅の第２の溝に対してバンク上より第２機能液を配置しなくても、広い幅の第１の溝に第２機能液を配置することで、第２の溝に第２機能液を円滑に配置することができる。また、第１の溝に対してバンク上より第２機能液を配置しても、この第１の溝は広い幅を有しているので、バンク上面に第２機能液がかかって残渣が設けられる不都合を回避できる。また、第２の溝の幅は狭いので、第２機能液は毛管現象によって第２の溝に円滑に配置される。そして、狭い幅の第２の溝に第２機能液を円滑に配置できるので、膜パターンの細線化（微細化）を実現することができる。
【００１３】
本発明の膜パターンの形成方法において、前記基板上に、前記バンクによって第１の方向に延びる第１の溝を形成するとともに、前記第１の溝に接続し、第２の方向に延びる第２の溝を形成し、前記第１の溝に前記第２機能液を配置し、前記第２機能液の自己流動によって該第２機能液を前記第２の溝に配置することを特徴とする。
本発明によれば、第１の溝に第２機能液を配置することで、その第１の溝に対して延在方向が異なる第２の溝に自己流動によって第２機能液を配置することができる。
【００１４】
本発明の膜パターンの形成方法において、前記第１の溝に前記機能液を配置し、前記第１の溝に配置された前記機能液の自己流動によって該機能液を前記第２の溝に配置することを特徴とする。
本発明によれば、受容膜が設けられた第１の溝に機能液を配置することで、その第１の溝に配置された機能液の自己流動（毛管現象）によって機能液を第２の溝に配置することができる。したがって、第２の溝にバンク上より機能液を配置し難い状況であっても、機能液を第２の溝に円滑に配置することができる。また、バンク上より機能液を配置しなくても第２の溝に機能液を配置できるので、バンク上面に機能液の残渣を存在させる不都合を防止することができる。また、狭い幅の第２の溝に対してバンク上より機能液を配置しなくても、広い幅の第１の溝に機能液を配置することで、第２の溝に機能液を円滑に配置することができる。また、第１の溝に対してバンク上より機能液を配置しても、この第１の溝は広い幅を有しているので、バンク上面に機能液がかかって残渣が設けられる不都合を回避できる。また、第２の溝の幅は狭いので、機能液は毛管現象によって第２の溝に円滑に配置される。そして、第１及び第２の溝には受容膜が設けられているため、機能液は受容膜に吸収されて良好に保持される。したがって、所望の形状を有する膜パターンを形成することができる。そして、狭い幅の第２の溝に機能液を円滑に配置できるので、膜パターンの細線化（微細化）を実現することができる。
【００１５】
本発明の膜パターンの形成方法において、前記機能液には導電性微粒子が含まれることを特徴とする。また、本発明の膜パターンの形成方法において、前記機能液には熱処理又は光処理により導電性を発現する材料が含まれることを特徴とする。
本発明によれば、膜パターンを導線性を有する配線パターンとすることができ、各種デバイスに応用することができる。また、導電性微粒子等の他に有機ＥＬ等の発光素子形成材料やＲ・Ｇ・Ｂのインク材料を用いることで、有機ＥＬ装置やカラーフィルタを有する液晶表示装置等の製造にも適用することができる。
【００１６】
本発明の膜パターンの形成方法において、前記機能液及び前記第２機能液は略同じ液であることを特徴とする。
本発明によれば、受容膜を形成するための第２機能液と膜パターンを形成するための機能液とを同じ液（組成、物性）で構成することで、第２機能液に基づく受容膜（多孔体）に機能液を吸収させることができ、緻密性の高い膜パターンを形成することができる。なお、ここでいう同じ液（組成、物性）とは、機能液より変換された膜パターンの機能（組成、物性）と第２機能液より変換された第２膜パターンの機能（組成、物性）とが同じ機能であることを含む。したがって、機能液に含まれる液体成分（溶媒）と第２機能液に含まれる液体成分（溶媒）とは同じ溶媒であってもよいし、異なる溶媒であってもよい。
【００１７】
本発明の膜パターンの形成方法において、前記機能液及び前記第２機能液は互いに異なる液であることを特徴とする。
本発明によれば、機能液の種類（組成、物性）に応じて、機能液に対する良好な受容性を有する第２機能液の種類（組成、物性）を適宜選択することができる。また、機能液及び第２機能液のそれぞれを適宜選択し、形成される膜パターンに機能液及び第２機能液それぞれの機能を持たせたり、形成される膜パターンの機能を制御（調整）することができるなど、様々な機能を有する膜パターンを形成することができる。なお、機能液に含まれる液体成分（溶媒）と第２機能液に含まれる液体成分（溶媒）とは同じ溶媒であってもよいし、異なる溶媒であってもよい。
【００１８】
本発明の膜パターンの形成方法において、前記機能液を配置する工程に液滴吐出法を用いることを特徴とする。
本発明によれば、簡単なプロセスで且つ材料の使用量を抑えて機能液を配置することができる。
【００１９】
本発明の膜パターンの形成方法は、第１機能液を基板上に配置することにより膜パターンを形成する方法であって、前記基板上に所定のパターンを有するバンクを形成する工程と、前記バンクによって形成される第１の溝に第２機能液を配置するとともに、前記第１の溝に接続する第２の溝に前記第１の溝に配置された前記第２機能液の自己流動によって該第２機能液を配置する工程と、前記第１及び第２の溝に配置された第２機能液に対して所定の処理を行い、前記第２機能液を膜に変換する工程と、前記膜上に前記第１機能液を配置する工程とを有することを特徴とする。
【００２０】
本発明によれば、第１の溝に第２機能液を配置することで、その第１の溝に配置された第２機能液の自己流動（毛管現象）によって第２機能液を第２の溝に配置することができる。したがって、第２の溝にバンク上より第２機能液を配置し難い状況であっても、第２機能液を第２の溝に円滑に配置することができる。また、バンク上より第２機能液を配置しなくても第２の溝に第２機能液を配置できるので、バンク上面に第２機能液の残渣を存在させる不都合を防止することができる。そして、第２機能液に基づく膜が設けられた第１の溝に第１機能液を配置することで、その第１の溝に配置された第１機能液の自己流動（毛管現象）によって第１機能液も第２の溝に円滑に配置することができる。また、第２機能液同様、バンク上面に第１機能液の残渣を存在させる不都合を防止することができる。また、第１及び第２の溝に設けられた膜上に第１機能液を配置するので、溝に配置した第１機能液の形状を膜の機能によって良好に維持することができる。したがって、所望の形状を有する膜パターンを形成することができる。
【００２１】
本発明の膜パターンの形成方法において、前記所定の処理は、前記第１及び第２の溝に配置された第２機能液を前記第１機能液に対して受容性を有する受容膜に変換する処理を含むことを特徴とする。
本発明によれば、第２機能液を変換して第１及び第２の溝に受容膜を設けることで、受容膜上に配置された第１機能液は受容膜に吸収され、良好に保持される。したがって、第１機能液をバンク間の溝に良好に配置でき、所望形状を有する膜パターンを形成できる。また、第１機能液を溝内に配置するときにその第１機能液の一部がバンク上面にかかった場合でも、受容膜が第１機能液を吸収することでバンク上面にかかった第１機能液を溝内に引き込むことができる。したがって、バンク上面に第１機能液の残渣を存在させる不都合を防止でき、残渣に起因するデバイス特性の劣化を防止できる。
【００２２】
本発明の膜パターンの形成方法において、前記第１の溝のうち該第１の溝と前記第２の溝とが接続する接続部以外の位置に堤防部を設け、前記接続部と前記堤防部との間に前記第２機能液を配置することを特徴とする。
本発明によれば、堤防部を設けたことにより、第１の溝のうち接続部と堤防部との間に配置された第２機能液（もしくは第１機能液）は、接続部側に流れる。したがって、第２機能液（もしくは第１機能液）は、その接続部を介して第２の溝に円滑に流れ込む。
【００２３】
本発明の膜パターンの形成方法において、前記第１の溝と前記第２の溝とは異なる幅であることを特徴とする。また本発明の膜パターンの形成方法において、前記第２の溝の幅は前記第１の溝の幅以下であることを特徴とする。
本発明によれば、狭い幅の第２の溝に対してバンク上より機能液を配置しなくても、広い幅の第１の溝に機能液を配置することで、第２の溝に機能液を円滑に配置することができる。また、第１の溝に対してバンク上より機能液を配置しても、この第１の溝は広い幅を有しているので、バンク上面に機能液がかかって残渣が設けられる不都合を回避できる。また、第２の溝の幅は狭いので、機能液は毛管現象によって第２の溝に円滑に配置される。そして、狭い幅の第２の溝に機能液を円滑に配置できるので、膜パターンの細線化（微細化）を実現することができる。
【００２４】
本発明の膜パターンの形成方法において、前記第１の溝と前記第２の溝とは互いに異なる方向に延びるように形成されていることを特徴とする。
本発明によれば、第１の溝に第２機能液を配置することで、その第１の溝に対して延在方向が異なる第２の溝に自己流動によって第２機能液を配置することができる。
【００２５】
本発明の膜パターンの形成方法は、機能液を基板上に配置することにより膜パターンを形成する方法であって、前記基板上に所定のパターンを有するバンクを形成する工程と、前記バンクによって形成される第１の溝及び前記第１の溝に接続し該第１の溝よりも狭い幅を有する第２の溝のうち少なくとも第２の溝に、前記機能液に対して受容性を有する受容膜を設ける工程と、前記第２の溝の上方より前記機能液を供給し、前記受容膜を設けられた前記第２の溝に前記機能液を配置する工程とを有することを特徴とする。
【００２６】
本発明によれば、バンクによって、第１の溝と、その第１の溝に接続し第１の溝よりも狭い幅を有する第２の溝とを形成したとき、少なくとも第２の溝に受容膜を設けることで、例えば液滴吐出法に基づいて第２の溝の上方より機能液を供給したときにその機能液の一部がバンク上面にかかった場合でも、受容膜が機能液を吸収することでバンク上面にかかった機能液を第２の溝内に引き込むことができる。したがって、バンク上面に機能液の残渣を存在させる不都合を防止でき、残渣に起因するデバイス特性の劣化を防止できる。そして、第２の溝内に供給された機能液は受容膜に吸収され、良好に保持されるので、所望形状を有する膜パターンを形成できる。
【００２７】
本発明のデバイスの製造方法は、基板上に膜パターンを形成する工程を有するデバイスの製造方法において、上記記載の膜パターンの形成方法により、前記基板上に膜パターンを形成することを特徴とする。
本発明によれば、所望のパターン形状を有し、緻密性の高い膜パターンを有するデバイスを得ることができる。
【００２８】
本発明の電気光学装置は、上記記載のデバイスの製造方法を用いて製造されたデバイスを備えることを特徴とする。また、本発明の電子機器は、上記記載の電気光学装置を備えることを特徴とする。本発明によれば、所望位置に所望状態で形成された配線パターンを有する電気光学装置及び電子機器を得ることができる。
【００２９】
本発明のアクティブマトリクス基板の製造方法は、基板上にゲート配線を形成する第１の工程と、前記ゲート配線上にゲート絶縁膜を形成する第２の工程と、前記ゲート絶縁膜を介して半導体層を積層する第３の工程と、前記ゲート絶縁層の上にソース電極及びドレイン電極を形成する第４の工程と、前記ソース電極及び前記ドレイン電極上に絶縁材料を配置する第５の工程と、前記ドレイン電極と電気的に接続する画素電極を形成する第６の工程と、を有し、前記第１の工程及び前記第４の工程及び前記第６の工程の少なくとも一つの工程は、前記基板上に所定のパターンを有するバンクを形成する工程と、前記バンク間の溝に、多孔体からなる受容膜を設ける工程と、前記受容膜上に前記機能液を配置する工程とを有することを特徴とする。
【００３０】
本発明によれば、所望位置に所望状態で液滴を配置できるので、所望性能を有するアクティブマトリクス基板を製造することができる。
【００３１】
本発明のアクティブマトリクス基板の製造方法は、基板上にゲート配線を形成する第１の工程と、前記ゲート配線上にゲート絶縁膜を形成する第２の工程と、前記ゲート絶縁膜を介して半導体層を積層する第３の工程と、前記ゲート絶縁層の上にソース電極及びドレイン電極を形成する第４の工程と、前記ソース電極及び前記ドレイン電極上に絶縁材料を配置する第５の工程と、前記ドレイン電極と電気的に接続する画素電極を形成する第６の工程と、を有し、前記第１の工程及び前記第４の工程及び前記第６の工程の少なくとも一つの工程は、前記基板上に所定のパターンを有するバンクを形成する工程と、前記バンクによって形成される第１の溝に第２機能液を配置するとともに、前記第１の溝に接続する第２の溝に前記第１の溝に配置された前記第２機能液の自己流動によって該第２機能液を配置する工程と、前記第１及び第２の溝に配置された第２機能液に対して所定の処理を行い、前記第２機能液を膜に変換する工程と、前記膜上に前記第１機能液を配置する工程とを有することを特徴とする。
【００３２】
本発明によれば、所望位置に所望状態で液滴を配置できるので、所望性能を有するアクティブマトリクス基板を製造することができる。
【００３３】
本発明のアクティブマトリクス基板の製造方法は、基板上にゲート配線を形成する第１の工程と、前記ゲート配線上にゲート絶縁膜を形成する第２の工程と、前記ゲート絶縁膜を介して半導体層を積層する第３の工程と、前記ゲート絶縁層の上にソース電極及びドレイン電極を形成する第４の工程と、前記ソース電極及び前記ドレイン電極上に絶縁材料を配置する第５の工程と、前記ドレイン電極と電気的に接続する画素電極を形成する第６の工程と、を有し、前記第１の工程及び前記第４の工程及び前記第６の工程の少なくとも一つの工程は、前記基板上に所定のパターンを有するバンクを形成する工程と、前記バンクによって形成される第１の溝及び前記第１の溝に接続し該第１の溝よりも狭い幅を有する第２の溝のうち少なくとも第２の溝に、前記機能液に対して受容性を有する受容膜を設ける工程と、前記第２の溝の上方より前記機能液を供給し、前記受容膜を設けられた前記第２の溝に前記機能液を配置する工程とを有することを特徴とする。
【００３４】
本発明によれば、所望位置に所望状態で液滴を配置できるので、所望性能を有するアクティブマトリクス基板を製造することができる。
【発明を実施するための最良の形態】
【００３５】
以下、本発明の膜パターンの形成方法及びデバイスの製造方法について図面を参照しながら説明する。本実施形態では、液滴吐出法に基づいて液滴吐出ヘッドの吐出ノズルから導電性材料を含む機能液（インク）を液滴状にして吐出し、基板上に導電性膜からなる配線パターン（膜パターン）を形成する場合の例を用いて説明する。
【００３６】
＜デバイス製造装置＞
まず、本発明に係るデバイスを製造する際に用いられるデバイス製造装置について説明する。このデバイス製造装置としては、液滴吐出ヘッドから基板に対して液滴を吐出（滴下）することによりデバイスを製造する液滴吐出装置（インクジェット装置）が用いられる。
【００３７】
図１は液滴吐出装置ＩＪの概略構成を示す斜視図である。
図１において、液滴吐出装置ＩＪは、液滴吐出ヘッド１と、Ｘ軸方向駆動軸４と、Ｙ軸方向ガイド軸５と、制御装置ＣＯＮＴと、ステージ７と、クリーニング機構８と、基台９と、ヒータ１５とを備えている。
【００３８】
ステージ７は液滴吐出ヘッド１より機能液（インク）を吐出（配置）される基板Ｐを支持するものであって、基板Ｐを基準位置に固定する不図示の固定機構を備えている。
【００３９】
液滴吐出ヘッド１は複数の吐出ノズルを備えたマルチノズルタイプの液滴吐出ヘッドであり、長手方向とＸ軸方向とを一致させている。複数の吐出ノズルは、液滴吐出ヘッド１の下面にＸ軸方向に並んで一定間隔で設けられている。液滴吐出ヘッド１の吐出ノズルからは、ステージ７に支持されている基板Ｐに対して機能液が吐出される。
【００４０】
Ｘ軸方向駆動軸４にはＸ軸方向駆動モータ２が接続されている。Ｘ軸方向駆動モータ２はステッピングモータ等であり、制御装置ＣＯＮＴからＸ軸方向の駆動信号が供給されると、Ｘ軸方向駆動軸４を回転させる。Ｘ軸方向駆動軸４が回転すると、液滴吐出ヘッド１はＸ軸方向に移動する。
【００４１】
Ｙ軸方向ガイド軸５は基台９に対して動かないように固定されている。ステージ７は、Ｙ軸方向駆動モータ３を備えている。Ｙ軸方向駆動モータ３はステッピングモータ等であり、制御装置ＣＯＮＴからＹ軸方向の駆動信号が供給されると、ステージ７をＹ軸方向に移動する。
【００４２】
制御装置ＣＯＮＴは液滴吐出ヘッド１に液滴の吐出制御用の電圧を供給する。更に、制御装置ＣＯＮＴは、Ｘ軸方向駆動モータ２に対して液滴吐出ヘッド１のＸ軸方向への移動を制御する駆動パルス信号を供給するとともに、Ｙ軸方向駆動モータ３に対してステージ７のＹ軸方向への移動を制御する駆動パルス信号を供給する。
【００４３】
クリーニング機構８は液滴吐出ヘッド１をクリーニングするものであって、図示しないＹ軸方向駆動モータを備えている。このＹ軸方向駆動モータの駆動により、クリーニング機構８はＹ軸方向ガイド軸５に沿って移動する。クリーニング機構８の移動も制御装置ＣＯＮＴにより制御される。
【００４４】
ヒータ１５はここではランプアニールにより基板Ｐを熱処理する手段であり、基板Ｐ上に塗布されたインクに含まれる溶媒の蒸発及び乾燥を行う。このヒータ１５の電源の投入及び遮断も制御装置ＣＯＮＴにより制御される。
【００４５】
液滴吐出装置ＩＪは、液滴吐出ヘッド１と基板Ｐを支持するステージ７とを相対的に走査しつつ基板Ｐに対して液滴を吐出する。ここで、以下の説明において、Ｙ軸方向を走査方向、Ｙ軸方向と直交するＸ軸方向を非走査方向とする。したがって、液滴吐出ヘッド１の吐出ノズルは、非走査方向であるＸ軸方向に一定間隔で並んで設けられている。なお、図１では、液滴吐出ヘッド１は、基板Ｐの進行方向に対し直角に配置されているが、液滴吐出ヘッド１の角度を調整し、基板Ｐの進行方向に対して交差させるようにしてもよい。このようにすれば、液滴吐出ヘッド１の角度を調整することでノズル間のピッチを調節することが出来る。また、基板Ｐとノズル面との距離を任意に調節可能としてもよい。
【００４６】
なお、液滴吐出法の吐出技術としては、帯電制御方式、加圧振動方式、電気機械変換式、電気熱変換方式、静電吸引方式等が挙げられる。
帯電制御方式は、材料に帯電電極で電荷を付与し、偏向電極で材料の飛翔方向を制御して吐出ノズルから吐出させるものである。
また、加圧振動方式は、材料に３０ｋｇ／ｃｍ２程度の超高圧を印加してノズル先端側に材料を吐出させるものであり、制御電圧をかけない場合には材料が直進して吐出ノズルから吐出され、制御電圧をかけると材料間に静電的な反発が起こり、材料が飛散して吐出ノズルから吐出されない。
また、電気機械変換方式は、ピエゾ素子（圧電素子）がパルス的な電気信号を受けて変形する性質を利用したもので、ピエゾ素子が変形することによって材料を貯留した空間に可撓物質を介して圧力を与え、この空間から材料を押し出して吐出ノズルから吐出させるものである。
また、電気熱変換方式は、材料を貯留した空間内に設けたヒータにより、材料を急激に気化させてバブル（泡）を発生させ、バブルの圧力によって空間内の材料を吐出させるものである。静電吸引方式は、材料を貯留した空間内に微小圧力を加え、吐出ノズルに材料のメニスカスを形成し、この状態で静電引力を加えてから材料を引き出すものである。また、この他に、電場による流体の粘性変化を利用する方式や、放電火花で飛ばす方式などの技術も適用可能である。液滴吐出法は、材料の使用に無駄が少なく、しかも所望の位置に所望の量の材料を的確に配置できるという利点を有する。なお、液滴吐出法により吐出される機能液の一滴の量は例えば１〜３００ナノグラムである。
【００４７】
図２は電気機械変換方式（ピエゾ方式）による機能液の吐出原理を説明する図である。
図２において、機能液を収容する液体室２１に隣接してピエゾ素子２２が設置されている。液体室２１には、機能液を収容する材料タンクを含む機能液供給系２３を介して機能液が供給される。ピエゾ素子２２は駆動回路２４に接続されており、この駆動回路２４を介してピエゾ素子２２に電圧を印加し、ピエゾ素子２２を変形させることにより、液体室２１が変形し、吐出ノズル２５から機能液が吐出される。この場合、印加電圧の値を変化させることによりピエゾ素子２２の歪み量が制御される。また、印加電圧の周波数を変化させることによりピエゾ素子２２の歪み速度が制御される。ピエゾ方式による液滴吐出は材料に熱を加えないため、材料の組成に影響を与えにくいという利点を有する。
【００４８】
＜機能液＞
次に、配線パターン形成用の機能液について説明する。
配線パターンを形成するための機能液としては、導電性微粒子を分散媒に分散した分散液、有機銀化合物、または酸化銀ナノ粒子等を溶媒（分散媒）に分散した溶液を用いることができる。導電性微粒子としては、例えば、金、銀、銅、アルミニウム、パラジウム、及びニッケルのうちの少なくともいずれか１つを含有する金属微粒子の他、これらの酸化物、並びに導電性ポリマーや超電導体の微粒子などを用いることができる。これらの導電性微粒子は分散性を向上させるために表面に有機物などをコーティングして使うこともできる。導電性微粒子の粒径は１ｎｍ以上０．１μｍ以下であることが好ましい。０．１μｍより大きいと後述する液滴吐出ヘッドの吐出ノズルに目詰まりが生じるおそれがある。また、１ｎｍより小さいと導電性微粒子に対するコーテイング剤の体積比が大きくなり、得られる膜中の有機物の割合が過多となる。
【００４９】
分散媒としては、上記の導電性微粒子を分散できるもので凝集を起こさないものであれば特に限定されない。例えば、水の他に、メタノール、エタノール、プロパノール、ブタノールなどのアルコール類、ｎ−ヘプタン、ｎ−オクタン、デカン、ドデカン、テトラデカン、トルエン、キシレン、シメン、デュレン、インデン、ジペンテン、テトラヒドロナフタレン、デカヒドロナフタレン、シクロヘキシルベンゼンなどの炭化水素系化合物、またエチレングリコールジメチルエーテル、エチレングリコールジエチルエーテル、エチレングリコールメチルエチルエーテル、ジエチレングリコールジメチルエーテル、ジエチレングリコールジエチルエーテル、ジエチレングリコールメチルエチルエーテル、１，２−ジメトキシエタン、ビス（２−メトキシエチル）エーテル、ｐ−ジオキサンなどのエーテル系化合物、さらにプロピレンカーボネート、γ−ブチロラクトン、Ｎ−メチル−２−ピロリドン、ジメチルホルムアミド、ジメチルスルホキシド、シクロヘキサノンなどの極性化合物を例示できる。これらのうち、微粒子の分散性と分散液の安定性、また液滴吐出法への適用の容易さの点で、水、アルコール類、炭化水素系化合物、エーテル系化合物が好ましく、より好ましい分散媒としては、水、炭化水素系化合物を挙げることができる。
【００５０】
上記導電性微粒子の分散液の表面張力は０．０２Ｎ／ｍ以上０．０７Ｎ／ｍ以下の範囲内であることが好ましい。液滴吐出法により機能液（インク）を吐出する際、表面張力が０．０２Ｎ／ｍ未満であると、機能液のノズル面に対する濡れ性が増大するため飛行曲りが生じやすくなり、０．０７Ｎ／ｍを超えるとノズル先端でのメニスカスの形状が安定しないため吐出量や吐出タイミングの制御が困難になる。表面張力を調整するため、上記分散液には、基板との接触角を大きく低下させない範囲で、フッ素系、シリコーン系、ノニオン系などの表面張力調節剤を微量添加するとよい。ノニオン系表面張力調節剤は、機能液の基板への濡れ性を向上させ、膜のレベリング性を改良し、膜の微細な凹凸の発生などの防止に役立つものである。上記表面張力調節剤は、必要に応じて、アルコール、エーテル、エステル、ケトン等の有機化合物を含んでもよい。
【００５１】
上記分散液の粘度は１ｍＰａ・ｓ以上５０ｍＰａ・ｓ以下であることが好ましい。液滴吐出法を用いて機能液を液滴として吐出する際、粘度が１ｍＰａ・ｓより小さい場合にはノズル周辺部が機能液の流出により汚染されやすく、また粘度が５０ｍＰａ・ｓより大きい場合は、ノズル孔での目詰まり頻度が高くなり円滑な液滴の吐出が困難となる。
【００５２】
配線パターンが形成される基板としては、ガラス、石英ガラス、Ｓｉウエハ、プラスチックフィルム、金属板など各種のものを用いることができる。また、これら各種の素材基板の表面に半導体膜、金属膜、誘電体膜、有機膜などが下地層として形成されたものも含む。
【００５３】
＜配線パターンの形成方法（第１実施形態）＞
次に、本発明の配線パターンの形成方法の第１実施形態について図３、図４及び図５を参照しながら説明する。図３は本実施形態に係る配線パターンの形成方法の一例を示すフローチャート図、図４及び図５は形成手順を示す模式図である。
【００５４】
図３に示すように、本実施形態に係る配線パターンの形成方法は、配線パターン形成用機能液を基板上に配置することにより基板上に配線パターンを形成するものであって、基板上に配線パターンに応じたバンクを設けるバンク形成工程Ｓ１と、バンク間の残渣を除去する残渣処理工程Ｓ２と、バンクに撥液性を付与する撥液化処理工程Ｓ３と、残渣を除去されたバンク間の溝に液滴吐出法に基づいて機能液（第２機能液）を配置する第１材料配置工程Ｓ４と、第１材料配置工程Ｓ４でバンク間の溝に配置された機能液に対して所定の処理を行い、機能液を受容膜に変換する受容膜形成工程Ｓ５と、受容膜形成工程Ｓ５で形成された受容膜上に機能液（第１機能液）を配置する第２材料配置工程Ｓ６と、焼成工程Ｓ７とを有している。
【００５５】
以下、各工程毎に詳細に説明する。本実施形態では基板Ｐとしてガラス基板が用いられる。また本実施形態においては、配線パターン形成用機能液として、導電性微粒子を溶媒（分散媒）に分散した分散液を用いる。本実施形態においては、導電性微粒子として、銀微粒子を用いる。なお、導電性微粒子としては、上述したように、金、銅、パラジウム、ニッケルのうちいずれかを含有する金属微粒子、あるいは導電性ポリマーや超電導体の微粒子であってもよい。また、配線パターン形成用機能液として、有機銀化合物をジエチレングリコールジエチルエーテルに分散した機能液を用いることもできる。
【００５６】
（バンク形成工程）
まず、有機材料塗布前に表面改質処理として、基板Ｐに対してＨＭＤＳ処理が施される。ＨＭＤＳ処理は、ヘキサメチルジシラサン（(ＣＨ３)３ＳｉＮＨＳｉ(ＣＨ３)３）を蒸気状にして塗布する方法である。これにより、図４（ａ）に示すように、バンクと基板Ｐとの密着性を向上する密着層としてのＨＭＤＳ層３２が基板Ｐ上に形成される。
【００５７】
バンクは仕切部材として機能する部材であり、バンクの形成はフォトリソグラフィ法や印刷法等、任意の方法で行うことができる。例えば、フォトリソグラフィ法を使用する場合は、スピンコート、スプレーコート、ロールコート、ダイコート、ディップコート等所定の方法で、基板ＰのＨＭＤＳ層３２上にバンクの高さに合わせて有機系感光性材料３１を塗布し、その上にレジスト層を塗布する。そして、バンク形状（配線パターン）に合わせてマスクを施しレジストを露光・現像することによりバンク形状に合わせたレジストを残す。最後にエッチングしてマスク以外の部分のバンク材料を除去する。また、下層が無機物又は有機物で機能液に対し親液性を示す材料で上層が有機物で撥液性を示す材料で構成された２層以上でバンクを形成してもよい。これにより、図４（ｂ）に示されるように、配線パターン形成予定領域の周辺を囲むようにバンクＢ、Ｂが設けられる。
【００５８】
バンクを形成する有機材料としては、機能液に対してもともと撥液性を示す材料でも良いし、後述するように、プラズマ処理による撥液化（フッ素化）が可能で下地基板との密着性が良くフォトリソグラフィによるパターニングがし易い絶縁有機材料でも良い。例えば、アクリル樹脂、ポリイミド樹脂、オレフィン樹脂、フェノール樹脂、メラミン樹脂等の高分子材料を用いることが可能である。
【００５９】
（残渣処理工程）
基板Ｐ上にバンクＢ、Ｂが形成されると、フッ酸処理が施される。フッ酸処理は、例えば２．５％フッ酸水溶液でエッチングを施すことでバンクＢ、Ｂ間のＨＭＤＳ層３２を除去する処理である。フッ酸処理では、バンクＢ、Ｂがマスクとして機能し、バンクＢ、Ｂ間に形成された溝部３４の底部３５にある有機物であるＨＭＤＳ層３２が除去される。これにより残渣であるＨＭＤＳが除去される。
【００６０】
（撥液化処理工程）
続いて、バンクＢに対し撥液化処理を行い、その表面に撥液性を付与する。撥液化処理としては、例えば大気雰囲気中でテトラフルオロメタンを処理ガスとするプラズマ処理法（ＣＦ４プラズマ処理法）を採用することができる。ＣＦ４プラズマ処理の条件は、例えばプラズマパワーが５０〜１０００Ｗ、４フッ化炭素ガス流量が５０〜１００ｍＬ／ｍｉｎ、プラズマ放電電極に対する基体搬送速度が０．５〜１０２０ｍｍ／ｓｅｃ、基体温度が７０〜９０℃とされる。なお、処理ガスとしては、テトラフルオロメタン（四フッ化炭素）に限らず、他のフルオロカーボン系のガスを用いることもできる。
【００６１】
このような撥液化処理を行うことにより、バンクＢ、Ｂにはこれを構成する樹脂中にフッ素基が導入され、バンクＢ、Ｂに対して高い撥液性が付与される。なお、上述した親液化処理としてのＯ２プラズマ処理は、バンクＢの形成前に行ってもよいが、アクリル樹脂やポリイミド樹脂等は、Ｏ２プラズマによる前処理がなされた方がよりフッ素化（撥液化）されやすいという性質があるため、バンクＢを形成した後にＯ２プラズマ処理することが好ましい。
【００６２】
なお、バンクＢ、Ｂに対する撥液化処理により、先に親液化処理したバンク間の基板Ｐ露出部に対し多少は影響があるものの、特に基板Ｐがガラス等からなる場合には、撥液化処理によるフッ素基の導入が起こらないため、基板Ｐはその親液性、すなわち濡れ性が実質上損なわれることはない。また、バンクＢ、Ｂについては、撥液性を有する材料（例えばフッ素基を有する樹脂材料）によって形成することにより、その撥液処理を省略するようにしてもよい。
【００６３】
ここで、上記フッ酸処理ではバンクＢ、Ｂ間の底部３５のＨＭＤＳ（有機物）が完全に除去されない場合がある。あるいは、バンクＢ、Ｂ間の底部３５にバンク形成時のレジスト（有機物）が残っている場合もある。そこで、バンクＢ、Ｂ間の底部３５におけるバンク形成時の有機物（レジストやＨＭＤＳ）残渣を除去するために、撥液化処理工程の後に、基板Ｐに対して残渣処理を施すことが好ましい。
【００６４】
残渣処理としては、紫外線を照射することにより残渣処理を行う紫外線（ＵＶ）照射処理や大気雰囲気中で酸素を処理ガスとするＯ２プラズマ処理等を選択できる。また、酸（Ｈ２ＳＯ４、ＨＦ、ＨＮＯ３）などを使ったエッチング処理を選択することもできる。
【００６５】
そして、基板Ｐがガラス基板の場合、その表面は配線パターン形成用材料に対して親液性を有しているが、本実施形態のように残渣処理のためにＯ２プラズマ処理や紫外線照射処理を施すことで、バンクＢ、Ｂ間で露出する基板Ｐ表面（底部３５）の親液性を高めることができる。ここで、バンク間の底部３５の機能液に対する接触角が１５度以下となるように、Ｏ２プラズマ処理や紫外線照射処理、酸（ＨＦ）によるエッチングが行われることが好ましい。
【００６６】
（第１材料配置工程）
次に、液滴吐出装置ＩＪによる液滴吐出法を用いて、受容膜を形成するための機能液ＬＱ１の液滴が基板Ｐ上のバンクＢ、Ｂ間の溝部３４に配置される。第１材料配置工程では、図４（ｃ）に示すように、液滴吐出ヘッド１から機能液ＬＱ１を液滴にして吐出する。
【００６７】
本実施形態においては、第１材料工程Ｓ４で溝部３４に配置される機能液（第２機能液）ＬＱ１は、後述する第２材料配置工程Ｓ６で受容膜上に配置される機能液（第１機能液）ＬＱ２と同じ機能液である。すなわち、本実施形態においては、受容膜を形成するための機能液ＬＱ１と配線パターンを形成するための機能液ＬＱ２とは同じ同じ液である。
【００６８】
吐出された機能液ＬＱ１の液滴は、図４（ｄ）に示すように、基板Ｐ上のバンクＢ、Ｂ間の溝部３４に配置される。液滴吐出の条件としては、例えば、インク重量４ｎｇ／ｄｏｔ、インク速度（吐出速度）５〜７ｍ／ｓｅｃで行うことできる。また、液滴を吐出する雰囲気は、温度６０℃以下、湿度８０％以下に設定されていることが好ましい。これにより、液滴吐出ヘッド１の吐出ノズルが目詰まりすることなく安定した液滴吐出を行うことができる。
【００６９】
このとき、液滴が吐出される配線パターン形成予定領域（すなわち溝部３４）はバンクＢ、Ｂに囲まれているので、液滴が所定位置以外に拡がることを阻止できる。また、バンクＢ、Ｂには撥液性が付与されているため、吐出された液滴の一部がバンクＢ上に乗っても、バンク表面が撥液性となっていることによりバンクＢからはじかれ、バンク間の溝部３４に流れ落ちるようになる。さらに、基板Ｐが露出している溝部３４の底部３５は親液性を付与されているため、吐出された液滴が底部３５にてより拡がり易くなり、これによりインクは所定位置内で均一に配置される。
【００７０】
（受容膜形成工程）
基板Ｐ上の溝部３４に機能液ＬＱ１の液滴を配置した後、液体成分である分散媒の除去、及び受容膜の形成のため、所定条件下で乾燥処理（熱処理）を行う。乾燥処理は、例えば基板Ｐを加熱する通常のホットプレート、電気炉などによる加熱処理によって行うことができる。本実施形態では、例えば１８０℃加熱を６０分間程度行う。乾燥処理する雰囲気は大気中であっても大気中でなくてもよい。例えば窒素（Ｎ２）雰囲気下で行ってもよい。あるいは、ランプアニールによる光照射処理によって行なうこともできる。ランプアニールに使用する光の光源としては、特に限定されないが、赤外線ランプ、キセノンランプ、ＹＡＧレーザ、アルゴンレーザ、炭酸ガスレーザ、ＸｅＦ、ＸｅＣｌ、ＸｅＢｒ、ＫｒＦ、ＫｒＣｌ、ＡｒＦ、ＡｒＣｌなどのエキシマレーザなどを光源として使用することができる。これらの光源は一般には、出力１０Ｗ以上５０００Ｗ以下の範囲のものが用いられるが、本実施形態では１００Ｗ以上１０００Ｗ以下の範囲で十分である。
【００７１】
本実施形態においては、溝部３４に配置された機能液ＬＱ１に対する乾燥条件（熱処理条件）を最適化し、その最適化された乾燥条件で乾燥することで、図５（ａ）に示すように、溝部３４に配置された機能液ＬＱ１を受容膜３６に変換する。受容膜３６は、次の工程である第２材料配置工程Ｓ６で配置される機能液ＬＱ２に対する受容性を有する膜であって、多孔体で構成される。所定条件で乾燥することで、溝部３４に配置された機能液ＬＱ１を多孔体からなる受容膜３６に変換することができる。本実施形態においては、例えば１８０℃加熱を６０分間程度行うことで、溝部３４に配置された機能液ＬＱ１を多孔体に変換することができる。
【００７２】
（第２材料配置工程）
基板Ｐ上の機能液ＬＱに対して所定条件で乾燥処理を行って受容膜３６を形成した後、図５（ｂ）に示すように、溝部３４に設けられた受容膜３６上に次の機能液ＬＱ２の液滴が配置される。図５（ｃ）に示すように、液滴吐出ヘッド１より吐出された機能液ＬＱ２の液滴は、多孔体からなる受容膜３６の空隙部に染み込み、受容膜３６に吸収されて保持される。このように、先に基板Ｐ上に設けられた受容膜３６を多孔体とすることで、次に配置する機能液ＬＱ２の液滴第２の液滴は、前記多孔体からなる受容膜３６に吸収されてバンクＢ、Ｂ間に良好に配置される。
【００７３】
（焼成工程）
吐出工程後の乾燥膜は、微粒子間の電気的接触をよくするために、分散媒を完全に除去する必要がある。また、導電性微粒子の表面に分散性を向上させるために有機物などのコーティング材がコーティングされている場合には、このコーティング材も除去する必要がある。そのため、吐出工程後の基板には熱処理あるいは光処理が施される。
【００７４】
熱処理あるいは光処理は通常大気中で行なわれるが、必要に応じて、窒素、アルゴン、ヘリウムなどの不活性ガス雰囲気中で行なうこともできる。熱処理あるいは光処理の処理温度は、分散媒の沸点（蒸気圧）、雰囲気ガスの種類や圧力、微粒子の分散性や酸化性等の熱的挙動、コーティング材の有無や量、基材の耐熱温度などを考慮して適宜決定される。たとえば、有機物からなるコーティング材を除去するためには、約３００℃で焼成することが必要である。また、プラスチックなどの基板を使用する場合には、室温以上１００℃以下で行なうことが好ましい。
【００７５】
以上の工程により吐出工程後の乾燥膜は微粒子間の電気的接触が確保され、図５（ｄ）に示すように、導電性膜からなる配線パターン３３に変換される。
【００７６】
なお、焼成工程の後、基板Ｐ上に存在するバンクＢ、Ｂをアッシング剥離処理により除去することができる。アッシング処理としては、プラズマアッシングやオゾンアッシング等を採用できる。プラズマアッシングは、プラズマ化した酸素ガス等のガスとバンク（レジスト）とを反応させ、バンクを気化させて剥離・除去するものである。バンクは炭素、酸素、水素から構成される固体の物質であり、これが酸素プラズマと化学反応することでＣＯ２、Ｈ２Ｏ、Ｏ２となり、全て気体として剥離することができる。一方、オゾンアッシングの基本原理はプラズマアッシングと同じであり、Ｏ３（オゾン）を分解して反応性ガスのＯ*（活性酸素）に変え、このＯ*とバンクとを反応させる。Ｏ*と反応したバンクは、ＣＯ２、Ｈ２Ｏ、Ｏ２となり、全て気体として剥離される。基板Ｐに対してアッシング剥離処理を施すことにより、基板Ｐからバンクが除去される。
【００７７】
以上説明したように、バンクＢ、Ｂ間の溝部３４に受容膜３６を設けることで、受容膜３６上に配置された機能液ＬＱ２は受容膜３６に吸収され、良好に保持される。したがって、機能液ＬＱ２をバンクＢ、Ｂ間の溝部３４に良好に配置でき、所望形状を有する配線パターン３３を形成できる。
【００７８】
そして、図６の模式図に示すように、機能液ＬＱ２を溝部３４内に配置するときにその機能液ＬＱ２の一部がバンクＢの上面３８にかかった場合でも、受容膜３６が機能液ＬＱ２を吸収することでバンクＢの上面３８にかかった機能液ＬＱ２を溝部３４内に引き込むことができる。したがって、バンクＢの上面３８に機能液ＬＱ２の残渣が存在することを防止することができる。導電性材料を含む機能液ＬＱ２の残渣がバンクＢの上面３８に配置されている場合、配線パターン３３に電流を流したときに、上面３８の残渣にリーク電流が発生する可能性がある。そして、この配線パターン３３を薄膜トランジスタ（ＴＦＴ）に適用した場合、そのリーク電流によってＴＦＴ特性を劣化させる可能性がある。ところが、本実施形態においては、バンクＢの上面３８での残渣を生成を防止できるので、その残渣に起因するデバイス特性の劣化を防止できる。
【００７９】
なお、本実施形態においては、液滴吐出法に基づいて機能液ＬＱ１を溝部３４に配置し、その機能液ＬＱ２に乾燥処理（熱処理）を施すことで受容膜３６を形成しているが、もちろん、液滴吐出法以外の方法で機能液ＬＱ１を溝部３４に配置することもできる。あるいは、受容膜３６を形成するための受容膜形成用材料を液状体にせずに溝部３４に配置してもよい。
【００８０】
本実施形態においては、第１材料配置工程Ｓ４において基板Ｐ上に配置する機能液ＬＱ１と、第２材料配置工程Ｓ６において基板Ｐ上に配置する機能液ＬＱ２とは同じ機能液である。すなわち、受容膜３６を形成するための機能液ＬＱ１と配線パターンを形成するための機能液ＬＱ２とは同じ機能液で構成されている。したがって、受容膜（多孔体）３６に機能液ＬＱ２を吸収させることで、緻密性の高い配線パターン３３を形成することができる。
【００８１】
一方で、受容膜３６を形成するための機能液ＬＱ１と、配線パターンを形成するための機能液ＬＱ２とは互いに異なる機能液であってもよい。そして、溝部３４に配置された受容膜３６の物性と、その受容膜３６上に配置される機能液ＬＱ２の物性とは異なっていてもよい。こうすることにより、機能液ＬＱ２の種類（組成、物性）に応じて、その機能液ＬＱ２に対する良好な受容性を有する受容膜３６の種類（組成、物性）を適宜選択することができる。また、機能液ＬＱ２及び受容膜３６のそれぞれを適宜選択し、形成される配線パターン（膜パターン）３３に機能液ＬＱ２及び受容膜３６それぞれの機能を持たせたり、形成される配線パターン（膜パターン）３３の機能を制御（調整）することができるなど、様々な機能を有する配線パターン（膜パターン）を形成することができる。
【００８２】
また、受容膜３６として多孔質シリカを用い、その上に導電性材料を含む配線パターン形成用の機能液ＬＱ２を配置することで、バンクＢの上面３８に残渣を存在させることなく、所望形状の配線パターン３３を形成することもできる。多孔質シリカを含む受容膜３６を溝部３４に設けるときには、多孔質シリカを含む機能液ＬＱ１を液滴吐出法に基づいて溝部３４に配置し、所定条件で乾燥処理（熱処理）することで、多孔質シリカからなる受容膜３６を設けることができる。また、受容膜３６としては、多孔質シリカの他に、多孔質酸化チタンや多孔質アルミナなどを用いることもできる。
【００８３】
また、例えば第１材料配置工程Ｓ４で有機銀化合物を配置し、第２材料配置工程Ｓ６で銀微粒子を配置してもよい。逆に、第１材料配置工程Ｓ４で銀微粒子を配置し、第２材料配置工程Ｓ６で有機銀化合物を配置してもよい。また、例えば第１材料配置工程Ｓ４ではディスペンサーを使って機能液を配置し、第２材料配置工程Ｓ６ではインクジェットヘッドを使って機能液を配置するようにしてもよい。
【００８４】
なお、上記実施形態では、第１及び第２材料配置工程により基板上のバンク間に機能液を配置するように説明したが、もちろん、第１、第２材料配置工程とは別の第３材料配置工程を含む任意の複数回の材料配置工程により機能液を順次積層してもよい。この場合、受容膜形成工程を、複数の材料配置工程のうち任意の材料配置工程の間に設ける構成とすることができる。
【００８５】
また、上記実施形態では、受容膜形成工程を、複数回の材料配置工程の間で行うように説明したが、材料配置工程と並行して行うようにしてもよい。例えば、基板Ｐを加熱装置（ホットプレート等）で加熱しながら基板Ｐ上に液滴を配置してもよいし、光を照射しながら液滴を配置するようにしてもよい。こうすることによっても、受容膜で機能膜を吸収し保持することができる。また、液滴を配置しながらの受容膜形成工程は、複数回の材料配置工程のうち全ての材料配置工程と並行して行ってもよいし、選択された所定の材料配置工程と並行して行ってもよい。
【００８６】
なお、上述したように、基板Ｐ上に設けられた受容膜３６を多孔体とすることで吐出ヘッド１より吐出された機能液ＬＱ２を基板Ｐ上の受容膜３６に染み込ませることができるので、機能液（膜パターン）を複数積層するとき、その積層時の液滴吐出量を徐々に多くしてもよい。
【００８７】
なお、上記実施形態における機能液は、導電性微粒子を分散媒に分散したものであるものとして説明したが、例えば有機銀化合物などの導電性材料をジエチレングリコールジエチルエーテルなどの溶媒（分散媒）に分散したものを機能液として用いることが可能である。この場合、上記焼成工程において、基板上に吐出後の機能液（有機銀化合物）に対して、導電性を得るために熱処理あるいは光処理を行い、有機銀化合物の有機分を除去し銀粒子を残留させる。例えば、有機銀化合物の有機分を除去するには、約２００℃で焼成する。これにより、吐出工程後の乾燥膜は微粒子間の電気的接触が確保され、導電性膜に変換される。
【００８８】
＜実験例１＞
受容膜３６を形成するために、導電性微粒子を含む機能液ＬＱ１を液滴吐出法に基づいて溝部３４に配置し、その後、複数の乾燥条件の下で溝部３４の機能液ＬＱ１を乾燥し、乾燥条件の最適化を行った。乾燥条件としては、（１）自然放置２４時間程度、（２）６０℃加熱５分間程度、（３）１２０℃加熱５分間程度、（４）１８０℃加熱６０分間程度、（５）２００℃加熱６０分間程度、（６）２５０℃加熱６０分間程度とした。
【００８９】
図７に実験結果を示す。図７（ａ）は実験結果を示す表であり、図７（ｂ）は図７（ａ）をグラフ化したものである。
図７において、上記条件（１）〜（４）で形成した受容膜３６上に機能液ＬＱ２を配置したとき、受容膜３６にクラックが発生した。また、各条件（１）〜（６）で形成した受容膜３６上に機能液ＬＱ２を配置したときの、液体ＬＱ２に対する受容膜３６の濡れ性は、条件（３）の場合が最も良好であり、以下、条件（４）、（２）、（１）、（５）の順で劣化し、条件（６）の場合が最も劣化していた。また、各条件（１）〜（６）で形成した受容膜３６上に機能液ＬＱ２を配置したときの、液体ＬＱ２に対する受容膜３６の吸収性は、条件（３）の場合が最も良好であり、以下、条件（４）、（２）、（１）、（５）の順で劣化し、条件（６）の場合が最も劣化していた。なお、図７（ｂ）の縦軸である「液滴延び」は、受容膜３６上に機能液ＬＱ２の液滴を所定径で配置したときの濡れ拡がり量を示しており、受容膜３６の吸収性が高いほど、液滴延びの値は低くなっている。本実験結果より、クラックが発生しない条件等を考慮して、条件（４）が最適な乾燥条件であると判断することができる。
【００９０】
＜実験例２＞
受容膜３６を形成するための材料として多孔質シリカを用いた。また、配線パターン３３を形成するための材料として有機銀化合物を用いた。多孔質シリカを含む機能液の液滴を液滴吐出ヘッド１より溝部３４に吐出した後、３００℃加熱６０分間程度の熱処理を行った。なお、多孔質シリカを含む機能液の液滴を吐出するときの吐出条件は、液滴量４ｐＬ、液滴飛翔速度５〜７ｍ／ｓｅｃとした。これにより、溝部３４に多孔質シリカからなる受容膜３６が形成された。そして、その受容膜３６の上に、上記有機銀化合物を含む機能液の液滴を液滴吐出ヘッド１より吐出した後、２００℃加熱６０分間程度の熱処理を行った。これにより、溝部３４内に配線パターン３３を形成することができた。
【００９１】
＜配線パターンの形成方法（第２実施形態）＞
次に、本発明の配線パターンの形成方法の第２実施形態について図８を参照しながら説明する。図８は本実施形態に係る配線パターンの形成方法を説明するための模式図である。ここで、以下の説明において、上述した実施形態と同一又は同等の構成部分については同一の符号を付し、その説明を簡略もしくは省略する。
【００９２】
図８において、基板Ｐ上には、バンクＢによって第１の幅Ｈ１を有する第１溝部３４Ａと、その第１溝部３４Ａに接続するように第２の幅Ｈ２を有する第２溝部３４Ｂとが形成されている。第２の幅Ｈ２は第１の幅Ｈ１よりも狭くなっている。換言すれば、第２の幅Ｈ２は第１の幅Ｈ１以下である。また、第１溝部３４Ａは図８中、Ｘ軸方向に延びるように形成され、第２溝部３４ＢはＸ軸方向とは異なる方向のＹ軸方向に延びるように形成されている。
【００９３】
上述した溝部３４Ａ、３４Ｂに受容膜３６を形成するためには、まず、図９（ａ）に示すように、受容膜３６を形成するための機能液ＬＱ１の液滴を液滴吐出ヘッド１により第１溝部３４Ａの所定位置に配置する。なお本実施形態においては、受容膜形成用材料として多孔質シリカを用いる。機能液ＬＱ１の液滴を第１溝部３４Ａに配置するときには、第１溝部３４Ａの上方より液滴吐出ヘッド１を使って液滴を第１溝部３４Ａに吐出する。本実施形態においては、図９（ａ）に示すように、機能液ＬＱ１の液滴は、第１溝部３４Ａの長手方向（Ｘ軸方向）に沿って所定間隔で配置される。このとき、機能液ＬＱ１の液滴は、第１溝部３４Ａのうち第１溝部３４Ａと第２溝部３４Ｂとが接続する接続部３７近傍にも配置される。
【００９４】
図９（ｂ）に示すように、第１溝部３４Ａに配置された機能液ＬＱ１は、自己流動により第１溝部３４Ａ内において濡れ拡がる。更に、第１溝部３４Ａに配置された機能液ＬＱ１は、自己流動によって第２溝部３４Ｂにも濡れ拡がる。これにより、第２溝部３４Ｂ上より直接的に第２溝部３４Ｂに対して液滴を吐出することなく、第２溝部３４Ｂにも機能液ＬＱ１を配置することができる。
【００９５】
このように、第１溝部３４Ａに機能液ＬＱ１を配置することで、その第１溝部３４Ａに配置された機能液ＬＱ１の自己流動（毛管現象）によって機能液ＬＱ１を第２溝部３４Ｂに配置することができる。したがって、狭い幅Ｈ２の第２溝部３４Ｂに対してバンクＢ上より機能液ＬＱ１の液滴を吐出しなくても、広い幅Ｈ１の第１溝部３４Ａに機能液ＬＱ１の液滴を吐出することで、第２溝部３４Ｂに機能液ＬＱ１を円滑に配置することができる。特に、第２溝部３４Ｂの幅Ｈ２が狭く、液滴吐出ヘッド１より吐出された液滴径（飛翔中の液滴径）が幅Ｈ２よりも小さい場合であっても、機能液ＬＱ１の自己流動によって第２溝部３４Ｂに機能液ＬＱ１を円滑に配置することができる。そして、第２溝部３４Ｂの幅Ｈ２は狭いので、機能液ＬＱ１は毛管現象によって第２溝部３４Ｂに円滑に配置される。したがって、所望の形状を有する膜パターンを形成することができる。そして、狭い幅の第２溝部３４Ｂに機能液ＬＱ１を円滑に配置できるので、膜パターンの細線化（微細化）を実現することができる。一方、第１溝部３４Ａの幅Ｈ１は広いので、第１溝部３４Ａに対してバンクＢ上より機能液ＬＱ１の液滴を吐出しても、バンクＢの上面３８に機能液ＬＱ１がかかって残渣が設けられる不都合を回避できる。
【００９６】
また、本実施形態によれば、第２溝部３４ＢにバンクＢ上より機能液ＬＱ１を配置し難い状況であっても、機能液ＬＱ１を第２溝部３４Ｂに円滑に配置することができる。
【００９７】
第１溝部３４Ａ及び第２溝部３４Ｂに機能液ＬＱ１を配置した後、上述した第１実施形態同様、所定条件で乾燥処理することで、図９（ｃ）に示すように、機能液ＬＱ１が受容膜３６に変換される。なお、乾燥条件としては、例えば３００℃加熱６０分程度とすることで、多孔体（多孔質シリカ）からなる受容膜３６を形成することができる。
【００９８】
受容膜３６が形成された後、図１０（ａ）に示すように、配線パターン３３を形成するための機能液ＬＱ２の液滴を液滴吐出ヘッド１により第１溝部３４Ａの所定位置に配置する。なお本実施形態においては、配線パターン形成用材料として有機銀化合物を用いる。機能液ＬＱ２の液滴を第１溝部３４Ａに配置するときには、第１溝部３４Ａの上方より液滴吐出ヘッド１を使って液滴を第１溝部３４Ａに吐出する。本実施形態においては、図１０（ａ）に示すように、機能液ＬＱ２の液滴は、第１溝部３４Ａの長手方向（Ｘ軸方向）に沿って所定間隔で配置される。このとき、機能液ＬＱ２の液滴は、第１溝部３４Ａのうち第１溝部３４Ａと第２溝部３４Ｂとが接続する接続部３７近傍にも配置される。
【００９９】
図１０（ｂ）に示すように、第１溝部３４Ａに配置された機能液ＬＱ２は、自己流動により第１溝部３４Ａ内において濡れ拡がる。更に、第１溝部３４Ａに配置された機能液ＬＱ２は、自己流動によって第２溝部３４Ｂにも濡れ拡がる。これにより、第２溝部３４Ｂ上より直接的に第２溝部３４Ｂに対して液滴を吐出することなく、第２溝部３４Ｂにも機能液ＬＱ２を配置することができる。
【０１００】
このように、受容膜３６が設けられた第１溝部３４Ａに機能液ＬＱ２を配置することで、その第１溝部３４Ａに配置された機能液ＬＱ２の自己流動（毛管現象）によって機能液ＬＱ２を第２溝部３４Ｂに配置することができる。したがって、狭い幅Ｈ２の第２溝部３４Ｂに対してバンクＢ上より機能液ＬＱ２の液滴を吐出しなくても、広い幅Ｈ１の第１溝部３４Ａに機能液ＬＱ２の液滴を吐出することで、第２溝部３４Ｂに機能液ＬＱ２を円滑に配置することができる。特に、第２溝部３４Ｂの幅Ｈ２が狭く、液滴吐出ヘッド１より吐出された液滴径（飛翔中の液滴径）が幅Ｈ２よりも小さい場合であっても、機能液ＬＱ２の自己流動によって第２溝部３４Ｂに機能液ＬＱ２を円滑に配置することができる。そして、第２溝部３４Ｂの幅Ｈ２は狭いので、機能液ＬＱ２は毛管現象によって第２溝部３４Ｂに円滑に配置される。したがって、所望の形状を有する配線パターン３３を形成することができる。そして、狭い幅の第２溝部３４Ｂに機能液ＬＱ２を円滑に配置できるので、配線パターン３３の細線化（微細化）を実現することができる。一方、第１溝部３４Ａの幅Ｈ１は広いので、第１溝部３４Ａに対してバンクＢ上より機能液ＬＱ２の液滴を吐出しても、バンクＢの上面３８に機能液ＬＱ２がかかって残渣が設けられる不都合を回避できる。したがって、リーク電流が発生する不都合を防止できる。
【０１０１】
また、本実施形態によれば、第２溝部３４ＢにバンクＢ上より機能液ＬＱ２を配置し難い状況であっても、機能液ＬＱ２を第２溝部３４Ｂに円滑に配置することができる。
【０１０２】
第１溝部３４Ａ及び第２溝部３４Ｂに機能液ＬＱ２を配置した後、上述した第１実施形態同様、所定条件で焼成処理することで、図１０（ｃ）に示すように、機能液ＬＱ２が配線パターン３３に変換される。なお、焼成条件としては、例えば２００℃加熱６０分程度とすることで、配線パターン３３を形成することができる。
【０１０３】
なお、図１１に示すように、第１溝部３４Ａ及び第２溝部３４Ｂのそれぞれに受容膜３６を設けておき、配線パターン形成用材料を含む機能液ＬＱ２の液滴を、第２溝部３４Ｂの上方より第２溝部３４Ｂに対して吐出するようにしてもよい。これにより、第２溝部３４Ｂは、第１溝部３４Ａに吐出され自己流動によって第２溝部３４Ｂに流入する機能液ＬＱ２と、第２溝部３４Ｂに対してその第２溝部３４Ｂの上方より直接的に吐出（供給）された機能液ＬＱ２の液滴とによって満たされることとなる。この場合、第２溝部３４Ｂは狭い幅Ｈ２なので、機能液ＬＱ２の液滴がバンクＢの上面３８にかかる可能性があるが、第２溝部３４Ｂには受容膜３６が設けられているので、吐出された機能液ＬＱ２の液滴は、第２溝部３４Ｂ内に引き込まれる。したがって、バンクＢの上面３８に残渣が設けられる不都合は回避される。
【０１０４】
なお図１１に示す実施形態において、第２溝部３４Ｂを機能液ＬＱ２で満たす場合、第２溝部３４Ｂに対してその第２溝部３４Ｂの上方より直接的に吐出（供給）された機能液ＬＱの液滴のみで、第２溝部３４Ｂを満たすようにしてもよい。
【０１０５】
また、第２溝部３４Ｂに対してその第２溝部３４Ｂの上方より直接的に吐出（供給）した機能液ＬＱ２の液滴のみで第２溝部３４Ｂを満たす場合、図１２に示すように、狭い幅Ｈ２を有する第２溝部３４Ｂのみに受容膜３６を予め設ける構成であってもよい。第２溝部３４Ｂに対して直接的に吐出された機能液ＬＱ２は受容膜３６によって第２溝部３４Ｂ内に引き込まれるため、バンクＢの上面３８に残渣を存在させる不都合を回避できる。一方、第１溝部３４Ａは広い幅Ｈ１を有しているので、第１溝部３４Ａに機能液ＬＱ２を配置するとき、受容膜３６が無くても、バンクＢの上面３８に残渣を存在させることなく、機能液ＬＱ２を第１溝部３４Ａに円滑に配置できる。
【０１０６】
なお、図１３に示すように、第１溝部３４Ａと第２溝部３４Ｂとの接続部３７を、第１溝部３４Ａから第２溝部３４Ｂに向かって漸次窄まるようなテーパ形状にしてもよい。こうすることにより、第１溝部３４Ａに配置した機能液ＬＱ１（ＬＱ２）を第２溝部３４Ｂに円滑に流入させることができる。
【０１０７】
また、図１４に示すように、第１溝部３４Ａの延在方向と第２溝部３４Ｂの延在方向とが違いに交差する形態において、第１溝部３４Ａのうち第２溝部３４Ｂ近傍の領域の幅Ｈ１’をその他の領域の幅Ｈ１よりも局所的に狭くするようにしてもよい。こうすることによっても、第１溝部３４Ａに配置した機能液ＬＱ１（ＬＱ２）を第２溝部３４Ｂに円滑に流入させることができる。この場合において、第１溝部３４Ａを形成するバンクＢの内壁面Ｂｈを、第２溝部３４Ｂに向かって傾斜させることにより、第１溝部３４Ａに配置した機能液ＬＱ１（ＬＱ２）を第２溝部３４Ｂに更に円滑に流入させることができる。
【０１０８】
なお、上述した各実施形態においては、広い幅Ｈ１を有する第１溝部３４Ａの延在方向と狭い幅Ｈ２を有する第２溝部３４Ｂの延在方向とは互いに異なっているが、図１５に示すように、広い幅Ｈ１を有する第１溝部３４Ａの延在方向と狭い幅Ｈ２を有する第２溝部３４Ｂの延在方向とは同じであってもよい。その場合においても、図１５（ａ）に示すように、第１溝部３４Ａに機能液ＬＱ１（ＬＱ２）を配置することによって、その機能液ＬＱ１（ＬＱ２）の自己流動によって、図１５（ｂ）に示すように、機能液ＬＱ１（ＬＱ２）を第２溝部３４Ｂに配置することができる。またこの場合においても、第１溝部３４Ａと第２溝部３４Ｂとの接続部３７を、第１溝部３４Ａから第２溝部３４Ｂに向かって漸次窄まるようなテーパ形状にすることで、第１溝部３４Ａに配置した機能液ＬＱ１（ＬＱ２）を第２溝部３４Ｂに円滑に流入させることができる。
【０１０９】
また、第１溝部３４Ａに配置した機能液ＬＱ１（ＬＱ２）を自己流動によって第２溝部３４Ｂに配置するとき、図１６に示すように、第１溝部３４Ａのうち第１溝部３４Ａと第２溝部３４Ｂとが接続する接続部３７以外の領域に堤防部３９を設けるとよい。図１６における堤防部３９は、第１溝部３４Ａに配置した機能液ＬＱ１（ＬＱ２）の液滴である。すなわち、堤防部３９として用いる機能液ＬＱ１（ＬＱ２）の液滴は、第２溝部３４Ｂに流動させるものではなく、第１溝部３４Ａに最初に配置された液滴である。図１６においては、堤防部３９として機能する最初に配置される液滴に「１」が付されている。そして、第２溝部３４Ｂに自己流動によって配置させるための機能液ＬＱ１（ＬＱ２）は接続部３７と堤防部３９との間に配置される。この液滴には「２」が付されている。こうすることにより、第１溝部３４Ａのうち接続部３７と堤防部３９（液滴「１」）との間に配置された機能液ＬＱ１（ＬＱ２）の液滴「２」は、接続部３７以外の方向への流動を阻止され、接続部３７側に流動する。したがって、液滴「２」は、接続部３７を介して第２溝部３４Ｂに円滑に流入する。
【０１１０】
また、図１７に示すように、堤防部３９としてバンクＢの内壁面Ｂｈを使うようにしてもよい。
【０１１１】
また、図１８に示すように、第１溝部３４Ａに、第１溝部３４Ａの幅Ｈ１及び第２溝部３４Ｂの幅Ｈ２よりも狭い幅Ｈ３を有する第３溝部３４Ｃが接続されている形態においても、バンクＢの内壁面Ｂｈが堤防部３９として機能するため、第１溝部Ｈ１に配置された機能液ＬＱ１（ＬＱ２）は、第２溝部３４Ｂ及び第３溝部３４Ｃに円滑に流入される。
【０１１２】
＜薄膜トランジスタ＞
本発明の配線パターンの形成方法は、図１９に示すようなスイッチング素子としての薄膜トランジスタ（ＴＦＴ）及びそれに接続する配線を形成するときに適用可能である。図１９において、ＴＦＴを有するＴＦＴ基板Ｐ上には、ゲート配線４０と、このゲート配線４０に電気的に接続するゲート電極４１と、ソース配線４２と、このソース配線４２に電気的に接続するソース電極４３と、ドレイン電極４４と、ドレイン電極４４に電気的に接続する画素電極４５とを備えている。ゲート配線４０はＸ軸方向に延びるように形成され、ゲート電極４１はＹ軸方向に延びるように形成されている。また、ゲート電極４１の幅Ｈ２はゲート配線４０の幅Ｈ１よりも狭くなっている。これらゲート配線４０及びゲート電極４１を、本発明に係る配線パターンの形成方法で形成することができる。
【０１１３】
また、上述した実施形態においては、本発明に係る膜パターン形成方法を使って、ＴＦＴ（薄膜トランジスタ）のゲート配線を形成しているが、ソース電極、ドレイン電極、画素電極などの他の構成要素を製造することも可能である。以下、ＴＦＴを製造する方法について図２０〜図２３を参照しながら説明する。
【０１１４】
図２０に示すように、まず、洗浄したガラス基板６１０の上面に、１画素ピッチの１／２０〜１／１０の溝６１１ａを設けるための第１層目のバンク６１１が、フォトリソグラフィ法に基づいて形成される。このバンク６１１としては、形成後に光透過性と撥液性を備える必要があり、その素材としては、アクリル樹脂、ポリイミド樹脂、オレフィン樹脂、メラミン樹脂などの高分子材料が好適に用いられる。
【０１１５】
この形成後のバンク６１１に撥液性を持たせるために、ＣＦ４プラズマ処理等（フッ素成分を有するガスを用いたプラズマ処理）を施す必要があるが、代わりに、バンク６１１の素材自体に予め撥液成分（フッ素基等）を充填しておいても良い。この場合には、ＣＦ４プラズマ処理等を省略することができる。
【０１１６】
以上のようにして撥液化されたバンク６１１の、吐出インクに対する接触角としては、４０°以上、またガラス面の接触角としては、１０°以下を確保することが好ましい。すなわち、本発明者らが試験により確認した結果、例えば導電性微粒子（テトラデカン溶媒）に対する処理後の接触角は、バンク６１１の素材としてアクリル樹脂系を採用した場合には約５４．０°（未処理の場合には１０°以下）を確保することができる。なお、これら接触角は、プラズマパワー５５０Ｗのもと、４フッ化メタンガスを０．１Ｌ／ｍｉｎで供給する処理条件下で得たものである。
【０１１７】
上記第１層目のバンク形成工程に続くゲート走査電極形成工程（第１回目の導電性パターン形成工程）では、バンク６１１で区画された描画領域である前記溝６１１ａ内を満たすように、導電性材料を含む液滴をインクジェットで吐出することでゲート走査電極６１２を形成する。そして、ゲート走査電極６１２を形成するときに、本発明に係るパターンの形成方法が適用される。
【０１１８】
この時の導電性材料としては、Ａｇ，Ａｌ，Ａｕ，Ｃｕ，パラジウム、Ｎｉ，Ｗ−ｓｉ，導電性ポリマーなどが好適に採用可能である。このようにして形成されたゲート走査電極６１２は、バンク６１１に十分な撥液性が予め与えられているので、溝６１１ａからはみ出ることなく微細な配線パターンを形成することが可能となっている。
【０１１９】
以上の工程により、基板６１０上には、バンク６１１とゲート走査電極６１２からなる平坦な上面を備えた第１の導電層Ａ１が形成される。
【０１２０】
また、溝６１１ａ内における良好な吐出結果を得るためには、図２０に示すように、この溝６１１ａの形状として準テーパ（吐出元に向かって開く向きのテーパ形状）を採用するのが好ましい。これにより、吐出された液滴を十分に奥深くまで入り込ませることが可能となる。
【０１２１】
次に、図２１に示すように、プラズマＣＶＤ法によりゲート絶縁膜６１３、活性層６１０、コンタクト層６０９の連続成膜を行う。ゲート絶縁膜６１３として窒化シリコン膜、活性層６１０としてアモルファスシリコン膜、コンタクト層６０９としてｎ＋シリコン膜を原料ガスやプラズマ条件を変化させることにより形成する。ＣＶＤ法で形成する場合、３００℃〜３５０℃の熱履歴が必要になるが、無機系の材料をバンクに使用することで、透明性、耐熱性に関する問題を回避することが可能である。
【０１２２】
上記半導体層形成工程に続く第２層目のバンク形成工程では、図２２に示すように、ゲート絶縁膜６１３の上面に、１画素ピッチの１／２０〜１／１０でかつ前記溝６１１ａと交差する溝６１４ａを設けるための２層目のバンク６１４を、フォトリソグラフィ法に基づいて形成する。このバンク６１４としては、形成後に光透過性と撥液性を備える必要があり、その素材としては、アクリル樹脂、ポリイミド樹脂、オレフィン樹脂、メラミン樹脂などの高分子材料が好適に用いられる。
【０１２３】
この形成後のバンク６１４に撥液性を持たせるためにＣＦ４プラズマ処理等（フッ素成分を有するガスを用いたプラズマ処理）を施す必要があるが、代わりに、バンク６１４の素材自体に予め撥液成分（フッ素基等）を充填しておくものとしても良い。この場合には、ＣＦ４プラズマ処理等を省略することができる。
【０１２４】
以上のようにして撥液化されたバンク６１４の、吐出インクに対する接触角としては、４０°以上を確保することが好ましい。
【０１２５】
上記第２層目のバンク形成工程に続くソース・ドレイン電極形成工程（第２回目の導電性パターン形成工程）では、バンク６１４で区画された描画領域である前記溝６１４ａ内を満たすように、導電性材料を含む液滴をインクジェットで吐出することで、図２３に示すように、前記ゲート走査電極６１２に対して交差するソース電極６１５及びソース電極６１６が形成される。そして、ソース電極６１５及びドレイン電極６１６を形成するときに、本発明に係るパターンの形成方法が適用される。
【０１２６】
この時の導電性材料としては、Ａｇ，Ａｌ，Ａｕ，Ｃｕ，パラジウム、Ｎｉ，Ｗ−ｓｉ，導電性ポリマーなどが好適に採用可能である。このようにして形成されたソース電極６１５及びドレイン電極６１６は、バンク６１４に十分な撥液性が予め与えられているので、溝６１４ａからはみ出ることなく微細な配線パターンを形成することが可能となっている。
【０１２７】
また、ソース電極６１５及びドレイン電極６１６を配置した溝６１４ａを埋めるように絶縁材料６１７が配置される。以上の工程により、基板６１０上には、バンク６１４と絶縁材料６１７からなる平坦な上面６２０が形成される。
【０１２８】
そして、絶縁材料６１７にコンタクトホール６１９を形成するとともに、上面６２０上にパターニングされた画素電極（ＩＴＯ）６１８を形成し、コンタクトホール６１９を介してドレイン電極６１６と画素電極６１８とを接続することで、ＴＦＴが形成される。
【０１２９】
＜電気光学装置＞
本発明の電気光学装置の一例である液晶表示装置について説明する。図２４は本発明に係る液晶表示装置について、各構成要素とともに示す対向基板側から見た平面図であり、図２５は図２４のＨ−Ｈ’線に沿う断面図である。図２６は液晶表示装置の画像表示領域においてマトリクス状に形成された複数の画素における各種素子、配線等の等価回路図で、図２７は、液晶表示装置の部分拡大断面図である。なお、以下の説明に用いた各図においては、各層や各部材を図面上で認識可能な程度の大きさとするため、各層や各部材毎に縮尺を異ならせてある。
【０１３０】
図２４及び図２５において、本実施の形態の液晶表示装置（電気光学装置）１００は、対をなすＴＦＴアレイ基板１０と対向基板２０とが光硬化性の封止材であるシール材５２によって貼り合わされ、このシール材５２によって区画された領域内に液晶５０が封入、保持されている。シール材５２は、基板面内の領域において閉ざされた枠状に形成されている。
【０１３１】
シール材５２の形成領域の内側の領域には、遮光性材料からなる周辺見切り５３が形成されている。シール材５２の外側の領域には、データ線駆動回路２０１及び実装端子２０２がＴＦＴアレイ基板１０の一辺に沿って形成されており、この一辺に隣接する２辺に沿って走査線駆動回路２０４が形成されている。ＴＦＴアレイ基板１０の残る一辺には、画像表示領域の両側に設けられた走査線駆動回路２０４の間を接続するための複数の配線２０５が設けられている。また、対向基板２０のコーナー部の少なくとも１箇所においては、ＴＦＴアレイ基板１０と対向基板２０との間で電気的導通をとるための基板間導通材２０６が配設されている。
【０１３２】
なお、データ線駆動回路２０１及び走査線駆動回路２０４をＴＦＴアレイ基板１０の上に形成する代わりに、例えば、駆動用ＬＳＩが実装されたＴＡＢ（Tape  Automated Bonding）基板とＴＦＴアレイ基板１０の周辺部に形成された端子群とを異方性導電膜を介して電気的及び機械的に接続するようにしてもよい。なお、液晶表示装置１００においては、使用する液晶５０の種類、すなわち、ＴＮ（Twisted Nematic）モード、ＳＴＮ（Super Twisted Nematic）モード等の動作モードや、ノーマリホワイトモード／ノーマリブラックモードの別に応じて、位相差板、偏光板等が所定の向きに配置されるが、ここでは図示を省略する。また、液晶表示装置１００をカラー表示用として構成する場合には、対向基板２０において、ＴＦＴアレイ基板１０の後述する各画素電極に対向する領域に、例えば赤（Ｒ）、緑（Ｇ）、青（Ｂ）のカラーフィルタをその保護膜とともに形成する。
【０１３３】
このような構造を有する液晶表示装置１００の画像表示領域においては、図２６に示すように、複数の画素１００ａがマトリクス状に構成されているとともに、これらの画素１００ａの各々には、画素スイッチング用のＴＦＴ（スイッチング素子）３０が形成されており、画素信号Ｓ１、Ｓ２、…、Ｓｎを供給するデータ線６ａがＴＦＴ３０のソースに電気的に接続されている。データ線６ａに書き込む画素信号Ｓ１、Ｓ２、…、Ｓｎは、この順に線順次で供給してもよく、相隣接する複数のデータ線６ａ同士に対して、グループ毎に供給するようにしてもよい。また、ＴＦＴ３０のゲートには走査線３ａが電気的に接続されており、所定のタイミングで、走査線３ａにパルス的に走査信号Ｇ１、Ｇ２、…、Ｇｍをこの順に線順次で印加するように構成されている。
【０１３４】
画素電極１９はＴＦＴ３０のドレインに電気的に接続されており、スイッチング素子であるＴＦＴ３０を一定期間だけオン状態とすることにより、データ線６ａから供給される画素信号Ｓ１、Ｓ２、…、Ｓｎを各画素に所定のタイミングで書き込む。このようにして画素電極１９を介して液晶に書き込まれた所定レベルの画素信号Ｓ１、Ｓ２、…、Ｓｎは、図２５に示す対向基板２０の対向電極１２１との間で一定期間保持される。なお、保持された画素信号Ｓ１、Ｓ２、…、Ｓｎがリークするのを防ぐために、画素電極１９と対向電極１２１との間に形成される液晶容量と並列に蓄積容量６０が付加されている。例えば、画素電極１９の電圧は、ソース電圧が印加された時間よりも３桁も長い時間だけ蓄積容量６０により保持される。これにより、電荷の保持特性は改善され、コントラスト比の高い液晶表示装置１００を実現することができる。
【０１３５】
図２７はボトムゲート型ＴＦＴ３０を有する液晶表示装置１００の部分拡大断面図であって、ＴＦＴアレイ基板１０を構成するガラス基板Ｐには、上記実施形態の配線パターンの形成方法によりゲート配線６１がガラス基板Ｐ上のバンクＢ、Ｂ間に形成されている。
【０１３６】
ゲート配線６１上には、ＳｉＮｘからなるゲート絶縁膜６２を介してアモルファスシリコン（ａ−Ｓｉ）層からなる半導体層６３が積層されている。このゲート配線部分に対向する半導体層６３の部分がチャネル領域とされている。半導体層６３上には、オーミック接合を得るための例えばｎ+型ａ−Ｓｉ層からなる接合層６４ａ及び６４ｂが積層されており、チャネル領域の中央部における半導体層６３上には、チャネルを保護するためのＳｉＮｘからなる絶縁性のエッチストップ膜６５が形成されている。なお、これらゲート絶縁膜６２、半導体層６３、及びエッチストップ膜６５は、蒸着（ＣＶＤ）後にレジスト塗布、感光・現像、フォトエッチングを施されることで、図示されるようにパターニングされる。
【０１３７】
さらに、接合層６４ａ、６４ｂ及びＩＴＯからなる画素電極１９も同様に成膜するとともに、フォトエッチングを施されることで、図示するようにパターニングされる。そして、画素電極１９、ゲート絶縁膜６２及びエッチストップ膜６５上にそれぞれバンク６６…を突設し、これらバンク６６…間に上述した液滴吐出装置ＩＪを用いて、銀化合物の液滴を吐出することでソース線、ドレイン線を形成することができる。
【０１３８】
なお、上記実施形態では、ＴＦＴ３０を液晶表示装置１００の駆動のためのスイッチング素子として用いる構成としたが、液晶表示装置以外にも例えば有機ＥＬ（エレクトロルミネッセンス）表示デバイスに応用が可能である。有機ＥＬ表示デバイスは、蛍光性の無機および有機化合物を含む膜を、陰極と陽極とで挟んだ構成を有し、前記膜に電子および正孔（ホール）を注入して励起させることにより励起子（エキシトン）を生成させ、このエキシトンが再結合する際の光の放出（蛍光・燐光）を利用して発光させる素子である。そして、上記のＴＦＴ３０を有する基板上に、有機ＥＬ表示素子に用いられる蛍光性材料のうち、赤、緑および青色の各発光色を呈する材料すなわち発光層形成材料及び正孔注入／電子輸送層を形成する材料をインクとし、各々をパターニングすることで、自発光フルカラーＥＬデバイスを製造することができる。本発明におけるデバイス（電気光学装置）の範囲にはこのような有機ＥＬデバイスをも含むものである。
【０１３９】
図２８は、前記液滴吐出装置ＩＪにより一部の構成要素が製造された有機ＥＬ装置の側断面図である。図２８を参照しながら、有機ＥＬ装置の概略構成を説明する。
図２８において、有機ＥＬ装置４０１は、基板４１１、回路素子部４２１、画素電極４３１、バンク部４４１、発光素子４５１、陰極４６１（対向電極）、および封止基板４７１から構成された有機ＥＬ素子４０２に、フレキシブル基板（図示略）の配線および駆動ＩＣ（図示略）を接続したものである。回路素子部４２１は、アクティブ素子であるＴＦＴ６０が基板４１１上に形成され、複数の画素電極４３１が回路素子部４２１上に整列して構成されたものである。そして、ＴＦＴ６０を構成するゲート配線６１が、上述した実施形態の配線パターンの形成方法により形成されている。
【０１４０】
各画素電極４３１間にはバンク部４４１が格子状に形成されており、バンク部４４１により生じた凹部開口４４４に、発光素子４５１が形成されている。なお、発光素子４５１は、赤色の発光をなす素子と緑色の発光をなす素子と青色の発光をなす素子とからなっており、これによって有機ＥＬ装置４０１は、フルカラー表示を実現するものとなっている。陰極４６１は、バンク部４４１および発光素子４５１の上部全面に形成され、陰極４６１の上には封止用基板４７１が積層されている。
【０１４１】
有機ＥＬ素子を含む有機ＥＬ装置４０１の製造プロセスは、バンク部４４１を形成するバンク部形成工程と、発光素子４５１を適切に形成するためのプラズマ処理工程と、発光素子４５１を形成する発光素子形成工程と、陰極４６１を形成する対向電極形成工程と、封止用基板４７１を陰極４６１上に積層して封止する封止工程とを備えている。
【０１４２】
発光素子形成工程は、凹部開口４４４、すなわち画素電極４３１上に正孔注入層４５２および発光層４５３を形成することにより発光素子４５１を形成するもので、正孔注入層形成工程と発光層形成工程とを具備している。そして、正孔注入層形成工程は、正孔注入層４５２を形成するための液状体材料を各画素電極４３１上に吐出する第１吐出工程と、吐出された液状体材料を乾燥させて正孔注入層４５２を形成する第１乾燥工程とを有している。また、発光層形成工程は、発光層４５３を形成するための液状体材料を正孔注入層４５２の上に吐出する第２吐出工程と、吐出された液状体材料を乾燥させて発光層４５３を形成する第２乾燥工程とを有している。なお、発光層４５３は、前述したように赤、緑、青の３色に対応する材料によって３種類のものが形成されるようになっており、したがって前記の第２吐出工程は、３種類の材料をそれぞれに吐出するために３つの工程からなっている。
【０１４３】
この発光素子形成工程において、正孔注入層形成工程における第１吐出工程と、発光層形成工程における第２吐出工程とで前記の液滴吐出装置ＩＪを用いることができる。
【０１４４】
また、本発明に係るデバイス（電気光学装置）としては、上記の他に、ＰＤＰ（プラズマディスプレイパネル）や、基板上に形成された小面積の薄膜に膜面に平行に電流を流すことにより、電子放出が生ずる現象を利用する表面伝導型電子放出素子等にも適用可能である。
【０１４５】
次に、本発明の膜パターンの形成方法によって形成される膜パターンを、プラズマ型表示装置に適用した例について説明する。
図２９は、本実施形態のプラズマ型表示装置５００の分解斜視図を示している。
プラズマ型表示装置５００は、互いに対向して配置された基板５０１、５０２、及びこれらの間に形成される放電表示部５１０を含んで構成される。
放電表示部５１０は、複数の放電室５１６が集合されたものである。複数の放電室５１６のうち、赤色放電室５１６（Ｒ）、緑色放電室５１６（Ｇ）、青色放電室５１６（Ｂ）の３つの放電室５１６が対になって１画素を構成するように配置されている。
【０１４６】
基板５０１の上面には所定の間隔でストライプ状にアドレス電極５１１が形成され、アドレス電極５１１と基板５０１の上面とを覆うように誘電体層５１９が形成されている。誘電体層５１９上には、アドレス電極５１１、５１１間に位置しかつ各アドレス電極５１１に沿うように隔壁５１５が形成されている。隔壁５１５は、アドレス電極５１１の幅方向左右両側に隣接する隔壁と、アドレス電極５１１と直交する方向に延設された隔壁とを含む。また、隔壁５１５によって仕切られた長方形状の領域に対応して放電室５１６が形成されている。
また、隔壁５１５によって区画される長方形状の領域の内側には蛍光体５１７が配置されている。蛍光体５１７は、赤、緑、青の何れかの蛍光を発光するもので、赤色放電室５１６（Ｒ）の底部には赤色蛍光体５１７（Ｒ）が、緑色放電室５１６（Ｇ）の底部には緑色蛍光体５１７（Ｇ）が、青色放電室５１６（Ｂ）の底部には青色蛍光体５１７（Ｂ）が各々配置されている。
【０１４７】
一方、基板５０２には、先のアドレス電極５１１と直交する方向に複数の表示電極５１２がストライプ状に所定の間隔で形成されている。さらに、これらを覆うように誘電体層５１３、及びＭｇＯなどからなる保護膜５１４が形成されている。
基板５０１と基板５０２とは、前記アドレス電極５１１…と表示電極５１２…を互いに直交させるように対向させて相互に貼り合わされている。
上記アドレス電極５１１と表示電極５１２は図示略の交流電源に接続されている。各電極に通電することにより、放電表示部５１０において蛍光体５１７が励起発光し、カラー表示が可能となる。
【０１４８】
本実施形態では、上記アドレス電極５１１、及び表示電極５１２がそれぞれ、上述した配線パターン形成方法に基づいて形成されているため、小型・薄型化が実現され、断線等の不良が生じない高品質のプラズマ型表示装置を得ることができる。
【０１４９】
図３０は、液晶表示装置の別の実施形態を示す図である。
図３０に示す液晶表示装置（電気光学装置）９０１は、大別するとカラーの液晶パネル（電気光学パネル）９０２と、液晶パネル９０２に接続される回路基板９０３とを備えている。また、必要に応じて、バックライト等の照明装置、その他の付帯機器が液晶パネル９０２に付設されている。
【０１５０】
液晶パネル９０２は、シール材９０４によって接着された一対の基板９０５ａ及び基板９０５ｂを有し、これらの基板９０５ｂと基板９０５ｂとの間に形成される間隙、いわゆるセルギャップには液晶が封入されている。これらの基板９０５ａ及び基板９０５ｂは、一般には透光性材料、例えばガラス、合成樹脂等によって形成されている。基板９０５ａ及び基板９０５ｂの外側表面には偏光板９０６ａ及び偏光板９０６ｂが貼り付けられている。なお、図３０においては、偏光板９０６ｂの図示を省略している。
【０１５１】
また、基板９０５ａの内側表面には電極９０７ａが形成され、基板９０５ｂの内側表面には電極９０７ｂが形成されている。これらの電極９０７ａ、９０７ｂはストライプ状または文字、数字、その他の適宜のパターン状に形成されている。また、これらの電極９０７ａ、９０７ｂは、例えばＩＴＯ（Ｉｎｄｉｕｍ Ｔｉｎ Ｏｘｉｄｅ：インジウムスズ酸化物）等の透光性材料によって形成されている。基板９０５ａは、基板９０５ｂに対して張り出した張り出し部を有し、この張り出し部に複数の端子９０８が形成されている。これらの端子９０８は、基板９０５ａ上に電極９０７ａを形成するときに電極９０７ａと同時に形成される。従って、これらの端子９０８は、例えばＩＴＯによって形成されている。これらの端子９０８には、電極９０７ａから一体に延びるもの、及び導電材（不図示）を介して電極９０７ｂに接続されるものが含まれる。
【０１５２】
回路基板９０３には、配線基板９０９上の所定位置に液晶駆動用ＩＣとしての半導体素子９００が実装されている。なお、図示は省略しているが、半導体素子９００が実装される部位以外の部位の所定位置には抵抗、コンデンサ、その他のチップ部品が実装されていてもよい。配線基板９０９は、例えばポリイミド等の可撓性を有するベース基板９１１の上に形成されたＣｕ等の金属膜をパターニングして配線パターン９１２を形成することによって製造されている。
【０１５３】
本実施形態では、液晶パネル９０２における電極９０７ａ、９０７ｂ及び回路基板９０３における配線パターン９１２が上記デバイス製造方法によって形成されている。
本実施形態の液晶表示装置によれば、電気特性の不均一が解消された高品質の液晶表示装置を得ることができる。
【０１５４】
なお、前述した例はパッシブ型の液晶パネルであるが、アクティブマトリクス型の液晶パネルとしてもよい。すなわち、一方の基板に薄膜トランジスタ（ＴＦＴ）を形成し、各ＴＦＴに対し画素電極を形成する。また、各ＴＦＴに電気的に接続する配線（ゲート配線、ソース配線）を上記のようにインクジェット技術を用いて形成することができる。一方、対向する基板には対向電極等が形成されている。このようなアクティブマトリクス型の液晶パネルにも本発明を適用することができる。
【０１５５】
他の実施形態として、非接触型カード媒体の実施形態について説明する。図３１に示すように、本実施形態に係る非接触型カード媒体（電子機器）７００は、カード基体７０２とカードカバー７１８から成る筐体内に、半導体集積回路チップ７０８とアンテナ回路７１２を内蔵し、図示されない外部の送受信機と電磁波または静電容量結合の少なくとも一方により電力供給あるいはデータ授受の少なくとも一方を行うようになっている。本実施形態では、上記アンテナ回路７１２が、上記実施形態に係る配線パターン形成方法によって形成されている。
【０１５６】
なお、本発明に係るデバイス（電気光学装置）としては、上記の他に、ＰＤＰ（プラズマディスプレイパネル）や、基板上に形成された小面積の薄膜に膜面に平行に電流を流すことにより、電子放出が生ずる現象を利用する表面伝導型電子放出素子等にも適用可能である。
【０１５７】
＜電子機器＞
本発明の電子機器の具体例について説明する。
図３２（ａ）は携帯電話の一例を示した斜視図である。図３２（ａ）において、１６００は携帯電話本体を示し、１６０１は上記実施形態の液晶表示装置を備えた液晶表示部を示している。
図３２（ｂ）はワープロ、パソコンなどの携帯型情報処理装置の一例を示した斜視図である。図３２（ｂ）において、１７００は情報処理装置、１７０１はキーボードなどの入力部、１７０３は情報処理本体、１７０２は上記実施形態の液晶表示装置を備えた液晶表示部を示している。
図３２（ｃ）は腕時計型電子機器の一例を示した斜視図である。図３２（ｃ）において、１８００は時計本体を示し、１８０１は上記実施形態の液晶表示装置を備えた液晶表示部を示している。
図３２（ａ）〜（ｃ）に示す電子機器は、上記実施形態の液晶表示装置を備えたものであり、所望の膜厚を有する配線パターンを有している。
なお、本実施形態の電子機器は液晶装置を備えるものとしたが、有機エレクトロルミネッセンス表示装置、プラズマ型表示装置等、他の電気光学装置を備えた電子機器とすることもできる。
【０１５８】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【０１５９】
また、上記実施形態では、薄膜パターンを導電性膜とする構成としたが、これに限られず、例えば液晶表示装置において表示画像をカラー化するために用いられているカラーフィルタにも適用可能である。このカラーフィルタは、基板に対してＲ（赤）、Ｇ（緑）、Ｂ（赤）のインク（機能液）を液滴として所定パターンで配置することで形成することができるが、基板に対して所定パターンに応じたバンクを形成し、このバンクに撥液性を付与してからインクを配置してカラーフィルタを形成することで、高性能なおカラーフィルタを有する液晶表示装置を製造することができる。
【図面の簡単な説明】
【０１６０】
【図１】液滴吐出装置の概略斜視図である。
【図２】ピエゾ方式による液体材料の吐出原理を説明するための図である。
【図３】本発明の膜パターンの形成方法の一実施形態を示すフローチャート図である。
【図４】本発明の膜パターンを形成する手順の一例を示す模式図である。
【図５】本発明の膜パターンを形成する手順の一例を示す模式図である。
【図６】本発明の膜パターンの形成方法の作用を説明するための模式図である。
【図７】実験結果の一例を説明するための表及び図である。
【図８】本発明の膜パターンの形成方法の別の実施形態を示す模式図である。
【図９】本発明の膜パターンの形成方法の別の実施形態を示す模式図である。
【図１０】本発明の膜パターンの形成方法の別の実施形態を示す模式図である。
【図１１】本発明の膜パターンの形成方法の別の実施形態を示す模式図である。
【図１２】本発明の膜パターンの形成方法の別の実施形態を示す模式図である。
【図１３】本発明の膜パターンの形成方法の別の実施形態を示す模式図である。
【図１４】本発明の膜パターンの形成方法の別の実施形態を示す模式図である。
【図１５】本発明の膜パターンの形成方法の別の実施形態を示す模式図である。
【図１６】本発明の膜パターンの形成方法の別の実施形態を示す模式図である。
【図１７】本発明の膜パターンの形成方法の別の実施形態を示す模式図である。
【図１８】本発明の膜パターンの形成方法の別の実施形態を示す模式図である。
【図１９】薄膜トランジスタを有する基板の一例を示す模式図である。
【図２０】薄膜トランジスタを製造する工程を説明するための図である。
【図２１】薄膜トランジスタを製造する工程を説明するための図である。
【図２２】薄膜トランジスタを製造する工程を説明するための図である。
【図２３】薄膜トランジスタを製造する工程を説明するための図である。
【図２４】液晶表示装置を対向基板の側から見た平面図である。
【図２５】図２４のＨ−Ｈ’線に沿う断面図である。
【図２６】液晶表示装置の等価回路図である。
【図２７】液晶表示装置の部分拡大断面図である。
【図２８】有機ＥＬ装置の部分拡大断面図である。
【図２９】プラズマ型表示装置の分解斜視図である。
【図３０】液晶表示装置の別形態を示す図である。
【図３１】非接触型カード媒体の分解斜視図である。
【図３２】本発明の電子機器の具体例を示す図である。
【符号の説明】
【０１６１】
３３…配線パターン（膜パターン）、３４…溝部、３４Ａ…第１溝部、３４Ｂ…第２溝部、３６…受容膜、３７…接続部、３９…堤防部、Ｂ…バンク、Ｐ…基板、ＬＱ１、ＬＱ２…機能液
【図１】
2005302766.tif 000003
【図２】
2005302766.tif 000004
【図３】
2005302766.tif 000005
【図４】
2005302766.tif 000006
【図５】
2005302766.tif 000007
【図６】
2005302766.tif 000008
【図７】
2005302766.tif 000009
【図８】
2005302766.tif 000010
【図９】
2005302766.tif 000011
【図１０】
2005302766.tif 000012
【図１１】
2005302766.tif 000013
【図１２】
2005302766.tif 000014
【図１３】
2005302766.tif 000015
【図１４】
2005302766.tif 000016
【図１５】
2005302766.tif 000017
【図１６】
2005302766.tif 000018
【図１７】
2005302766.tif 000019
【図１８】
2005302766.tif 000020
【図１９】
2005302766.tif 000021
【図２０】
2005302766.tif 000022
【図２１】
2005302766.tif 000023
【図２２】
2005302766.tif 000024
【図２３】
2005302766.tif 000025
【図２４】
2005302766.tif 000026
【図２５】
2005302766.tif 000027
【図２６】
2005302766.tif 000028
【図２７】
2005302766.tif 000029
【図２８】
2005302766.tif 000030
【図２９】
2005302766.tif 000031
【図３０】
2005302766.tif 000032
【図３１】
2005302766.tif 000033
【図３２】
2005302766.tif 000034